(57)【要約】  本発明のＲ−Ｆｅ−Ｂ系多孔質磁石は、平均結晶粒径０．１μｍ以上１μｍ以下のＮｄ2Ｆｅ14Ｂ型結晶相の集合組織を有し、少なくともその一部が長径１μｍ以上２０μｍ以下の細孔を有する多孔質である。
2007135981.tif 000002
【特許請求の範囲】
【請求項１】
平均結晶粒径０．１μｍ以上１μｍ以下のＮｄ2Ｆｅ14Ｂ型結晶相の集合組織を有し、少なくとも一部が長径１μｍ以上２０μｍ以下の細孔を有する多孔質である、Ｒ−Ｆｅ−Ｂ系多孔質磁石。
【請求項２】
各々が前記Ｎｄ2Ｆｅ14Ｂ型結晶相の集合組織を有する複数の粉末粒子が結合した構造を備え、前記粉末粒子の間に位置する空隙が前記細孔を形成している、請求項１に記載のＲ−Ｆｅ−Ｂ系多孔質磁石。
【請求項３】
前記粉末粒子の平均粒径は１０μｍ未満である、請求項２に記載のＲ−Ｆｅ−Ｂ系多孔質磁石。
【請求項４】
前記細孔は大気と連通している、請求項１に記載のＲ−Ｆｅ−Ｂ系多孔質磁石。
【請求項５】
前記細孔には樹脂が充填されていない、請求項１に記載のＲ−Ｆｅ−Ｂ系多孔質磁石。
【請求項６】
前記Ｎｄ2Ｆｅ14Ｂ型結晶相の容易磁化軸が所定方向に配向している、請求項１に記載のＲ−Ｆｅ−Ｂ系多孔質磁石。
【請求項７】
ラジアル異方性または極異方性を有する請求項６に記載のＲ−Ｆｅ−Ｂ系多孔質磁石。
【請求項８】
密度が３．５ｇ／ｃｍ3以上７．０ｇ／ｃｍ3以下である請求項１に記載のＲ−Ｆｅ−Ｂ系多孔質磁石。
【請求項９】
Ｒを希土類元素の組成比率、Ｑを硼素および炭素の組成比率とするとき、１０原子％≦Ｒ≦３０原子％、および、３原子％≦Ｑ≦１５原子％の関係を満足する希土類元素と、硼素および／または炭素とを含有する、請求項１に記載のＲ−Ｆｅ−Ｂ系多孔質磁石。
【請求項１０】
請求項１に記載のＲ−Ｆｅ−Ｂ系多孔質磁石を真密度の９５％以上に高密度化したＲ−Ｆｅ−Ｂ系磁石。
【請求項１１】
前記Ｎｄ2Ｆｅ14Ｂ型結晶相の集合組織において、個々の結晶粒の最短粒径ａと最長粒径ｂの比ｂ/ａが２未満である結晶粒が全結晶粒の５０体積％以上存在する、請求項１０に記載のＲ−Ｆｅ−Ｂ系磁石。
【請求項１２】
平均粒径１０μｍ未満のＲ−Ｆｅ−Ｂ系希土類合金粉末を用意する工程と、前記Ｒ−Ｆｅ−Ｂ系希土類合金粉末を成形して圧粉体を作製する工程と、水素ガス中において前記圧粉体に対し６５０℃以上１０００℃未満の温度で熱処理を施し、それによって水素化および不均化反応を起こす工程と、真空または不活性雰囲気中において前記圧粉体に対し６５０℃以上１０００℃未満の温度で熱処理を施し、それによって脱水素および再結合反応を起こす工程と、を含むＲ−Ｆｅ−Ｂ系多孔質磁石の製造方法。
【請求項１３】
前記圧粉体を作製する工程は、磁界中で成形を行う工程を含む請求項１２に記載のＲ−Ｆｅ−Ｂ系多孔質磁石の製造方法。
【請求項１４】
前記Ｒ−Ｆｅ−Ｂ系希土類合金粉末が、１０原子％≦Ｒ≦３０原子％、３原子％≦Ｑ≦１５原子％（Ｒは希土類元素、Ｑは硼素または硼素と硼素の一部を置換した炭素の総和）の関係を満足する組成を有している、請求項１２に記載のＲ−Ｆｅ−Ｂ系多孔質磁石の製造方法。
【請求項１５】
前記Ｒ−Ｆｅ−Ｂ系多孔質磁石におけるＨＤ処理開始時の余剰希土類量Ｒ’がＲ’≧０原子％となるように、希土類元素Ｒの組成を設定し、かつ、前記粉砕工程以後水素化および不均化反応開始までの工程の酸素量を制御する請求項１２に記載のＲ−Ｆｅ−Ｂ系多孔質磁石の製造方法。
【請求項１６】
前記Ｒ−Ｆｅ−Ｂ系希土類合金粉末は急冷合金の粉砕粉である、請求項１２に記載のＲ−Ｆｅ−Ｂ系多孔質磁石の製造方法。
【請求項１７】
前記急冷合金がストリップキャスト合金である請求項１６に記載のＲ−Ｆｅ−Ｂ系多孔質磁石の製造方法。
【請求項１８】
前記水素化および不均化反応を起こす工程は、不活性雰囲気または真空中で昇温する工程と、６５０℃以上１０００℃未満の温度で水素ガスを導入する工程と、を含む請求項１２に記載のＲ−Ｆｅ−Ｂ系多孔質磁石の製造方法。
【請求項１９】
前記水素ガスの分圧は、５ｋＰａ以上１００ｋＰａ以下である請求項１２に記載のＲ−Ｆｅ−Ｂ系多孔質磁石の製造方法。
【請求項２０】
請求項１に記載のＲ−Ｆｅ−Ｂ系多孔質材料を準備する工程（Ａ）と、
湿式処理により、前記Ｒ−Ｆｅ−Ｂ系多孔質材料の細孔内部に前記Ｒ−Ｆｅ−Ｂ系多孔質材料とは異なる材料を導入する工程（Ｂ）と、
を含むＲ−Ｆｅ−Ｂ系永久磁石用複合バルク材料の製造方法。
【請求項２１】
前記工程（Ａ）は、
平均粒径１０μｍ未満のＲ−Ｆｅ−Ｂ系希土類合金粉末を用意する工程と、
前記Ｒ−Ｆｅ−Ｂ系希土類合金粉末を成形して、圧粉体を作製する工程と、
水素ガス中において前記圧粉体に対し６５０℃以上１０００℃未満の温度で熱処理を施し、それによって水素化および不均化反応を起こしてＲ−Ｆｅ−Ｂ系多孔質材料を作製する工程と、
真空または不活性雰囲気中において前記圧粉体に対し６５０℃以上１０００℃未満の温度で熱処理を施し、それによって脱水素および再結合反応を起こす工程と、
を含む、請求項２０に記載のＲ−Ｆｅ−Ｂ系永久磁石用複合バルク材料の製造方法。
【請求項２２】
請求項２０に記載の製造方法で得られたＲ−Ｆｅ−Ｂ系永久磁石用複合バルク材料を用意する工程と、
前記Ｒ−Ｆｅ−Ｂ系永久磁石用複合バルク材料を更に加熱することによりＲ−Ｆｅ−Ｂ系永久磁石を形成する工程と、
を含むＲ−Ｆｅ−Ｂ系永久磁石の製造方法。
【請求項２３】
平均結晶粒径が０．１μｍ以上１μｍ以下のＮｄ2Ｆｅ14Ｂ型結晶相の集合組織を有し、少なくとも一部が平均長径１μｍ以上２０μｍ以下の細孔を有するＲ−Ｆｅ−Ｂ系多孔質材料を準備する工程（Ａ）と、
前記Ｒ−Ｆｅ−Ｂ系多孔質材料の表面および／または細孔内部に、希土類金属、希土類合金、希土類化合物のうち少なくとも１種を導入する工程（Ｂ）と、
を含むＲ−Ｆｅ−Ｂ系永久磁石用複合バルク材料の製造方法。
【請求項２４】
前記（Ｂ）工程において、前記Ｒ−Ｆｅ−Ｂ系多孔質材料の表面および／または細孔内部に、希土類金属、希土類合金、希土類化合物のうち少なくとも１種を導入すると同時に、前記Ｒ−Ｆｅ−Ｂ系多孔質材料を加熱する、請求項２３に記載のＲ−Ｆｅ−Ｂ系永久磁石用複合バルク材料の製造方法。
【請求項２５】
前記（Ｂ）工程の後に、さらに前記Ｒ−Ｆｅ−Ｂ系多孔質材料を加熱する工程（Ｃ）を含む、請求項２３に記載のＲ−Ｆｅ−Ｂ系永久磁石用複合バルク材料の製造方法。
【請求項２６】
前記工程（Ａ）は、
平均粒径１０μｍ未満のＲ−Ｆｅ−Ｂ系希土類合金粉末を用意する工程と、
前記Ｒ−Ｆｅ−Ｂ系希土類合金粉末を成形して、圧粉体を作製する工程と、
水素ガス中において前記圧粉体に対し６５０℃以上１０００℃未満の温度で熱処理を施し、それによって水素化および不均化反応を起こしてＲ−Ｆｅ−Ｂ系多孔質材料を作製する工程と、
真空または不活性雰囲気中において前記圧粉体に対し６５０℃以上１０００℃未満の温度で熱処理を施し、それによって脱水素および再結合反応を起こす工程と、
を含む、請求項２３に記載のＲ−Ｆｅ−Ｂ系永久磁石用複合バルク材料の製造方法。
【請求項２７】
請求項１に記載のＲ−Ｆｅ−Ｂ系多孔質磁石に対して、６００℃以上９００℃未満の温度で加圧し、前記Ｒ−Ｆｅ−Ｂ系多孔質磁石を真密度の９５％以上に高密度化する工程を含むＲ−Ｆｅ−Ｂ系磁石の製造方法。
【請求項２８】
平均粒径１０μｍ未満のＲ−Ｆｅ−Ｂ系希土類合金粉末を成形して圧粉体を作製する工程と、
水素ガス中において前記圧粉体に対し６５０℃以上１０００℃未満の温度で熱処理を施し、それによって水素化および不均化反応を起こす工程と、
真空または不活性雰囲気中において前記圧粉体に対し６５０℃以上１０００℃未満の温度で熱処理を施し、それによって脱水素および再結合反応を起こし、Ｒ−Ｆｅ−Ｂ系多孔質磁石を形成する工程と、
前記Ｒ−Ｆｅ−Ｂ系多孔質磁石を粉砕する工程と、
を含むＲ−Ｆｅ−Ｂ系磁石粉末の製造方法。
【請求項２９】
請求項２８に記載のＲ−Ｆｅ−Ｂ系磁石粉末の製造方法によって製造されたＲ−Ｆｅ−Ｂ系磁石粉末を用意する工程と、
前記Ｒ−Ｆｅ−Ｂ系磁石粉末とバインダとを混合し、成形する工程と、
を含むボンド磁石の製造方法。
【請求項３０】
希土類磁石成形体と、軟磁性材料粉末の成形体とが一体化された磁気回路部品の製造方法であって、
（ａ）希土類磁石成形体として平均結晶粒径が０．１μｍ以上１μｍ以下のＮｄ2Ｆｅ14Ｂ型結晶相の集合組織を有し、少なくとも一部が長径１μｍ以上２０μｍ以下の細孔を有する多孔質である、複数のＲ−Ｆｅ−Ｂ系多孔質磁石を準備する工程と、
（ｂ）前記多孔質磁石と、粉末状態の軟磁性材料粉末または軟磁性材料粉末の仮成形体とを熱間プレス成形することによって、希土類磁石成形体と軟磁性材料粉末の成形体とが一体化された成形品を得る工程と、
を含む、磁気回路部品の製造方法。
【請求項３１】
前記Ｒ−Ｆｅ−Ｂ系多孔質磁石を用意する工程は、
平均粒径１０μｍ未満のＲ−Ｆｅ−Ｂ系希土類合金粉末を用意する工程と、
前記Ｒ−Ｆｅ−Ｂ系希土類合金粉末を成形して圧粉体を作製する工程と、
水素ガス中において前記圧粉体に対し６５０℃以上１０００℃未満の温度で熱処理を施し、それによって水素化および不均化反応を起こす工程と、
真空または不活性雰囲気中において前記圧粉体に対し６５０℃以上１０００℃未満の温度で熱処理を施し、それによって脱水素および再結合反応を起こす工程と、
を含む、請求項３０に記載の製造方法。
【請求項３２】
前記工程（ｂ）における軟磁性材料粉末の仮成形体を用意する工程として、
前記軟磁性材料粉末をプレス成形することによって前記軟磁性材料粉末の仮成形体を作製する工程（ｃ）をさらに包含し、
前記工程（ｂ）は、前記軟磁性材料粉末の仮成形体と前記複数の多孔質磁石とを同時に熱間プレス成形することによって、前記希土類磁石成形体と軟磁性材料粉末の成形体が一体化された成形品を得る工程である、請求項３０に記載の製造方法。
【請求項３３】
前記工程（ｂ）において、前記軟磁性材料粉末は粉末状態で前記多孔質磁石と同時に熱間プレス成形される、請求項３０に記載の製造方法。
【請求項３４】
請求項３０の方法で作製された磁気回路部品。
【請求項３５】
前記磁気回路部品は磁石回転子である、請求項３４に記載の磁気回路部品。
【発明の詳細な説明】
【技術分野】
【０００１】
本発明は、ＨＤＤＲ法を用いて作製されるＲ−Ｆｅ−Ｂ系多孔質磁石およびその製造方法に関する。
【背景技術】
【０００２】
高性能永久磁石として代表的なＲ−Ｆｅ−Ｂ系希土類磁石（Ｒは希土類元素、Ｆｅは鉄、Ｂはホウ素）は、三元系正方晶化合物であるＲ2Ｆｅ14Ｂ相を主相として含む組織を有し、優れた磁気特性を発揮する。このようなＲ−Ｆｅ−Ｂ系希土類磁石は、焼結磁石とボンド磁石に大別される。焼結磁石は、Ｒ−Ｆｅ−Ｂ系磁石合金の微粉末（平均粒径：数μｍ）をプレス装置で圧縮成形した後、焼結することによって製造される。これに対して、ボンド磁石は、通常Ｒ−Ｆｅ−Ｂ系磁石合金の粉末（粒径：例えば１００μｍ程度）と結合樹脂との混合物(コンパウンド)を圧縮成形したり、射出成形することによって製造される。【０００３】
焼結磁石の場合、比較的粒径の小さい粉末を用いるため、個々の粉末粒子が磁気的異方性を有している。このため、プレス装置で粉末の圧縮成形を行うとき、粉末に対して、配向磁界を印加し、それによって、粉末粒子が磁界の向きに配向した圧粉体を作製する。【０００４】
このようにして得られた圧粉体は、通常１０００℃〜１２００℃の温度で焼結され、必要に応じて熱処理することにより、永久磁石となる。焼結時の雰囲気としては、希土類元素の酸化を抑制するため、真空雰囲気や不活性雰囲気が主に用いられる。【０００５】
一方、ボンド磁石において、磁気的な異方性を発現するためには、用いる粉末粒子内の硬磁性相の容易磁化軸が一方向に配列していることが必要である。また、実用上必要な保磁力を得るためには、粉末粒子を構成する硬磁性相の結晶粒を単磁区臨界粒径程度まで小さくすることが必要となる。従って、優れた異方性ボンド磁石を作製するためには、これらの条件を両立した希土類合金粉末を得なければならない。【０００６】
異方性ボンド磁石用の希土類合金粉末を製造するため、現在ＨＤＤＲ（Ｈｙｄｒｏｇｅｎａｔｉｏｎ−Ｄｉｓｐｒｏｐｏｒｔｉｏｎａｔｉｏｎ−Ｄｅｓｏｒｐｔｉｏｎ−Ｒｅｃｏｍｂｉｎａｔｉｏｎ）処理法が一般的に採用される。「ＨＤＤＲ」は水素化（Ｈｙｄｒｏｇｅｎａｔｉｏｎ）および不均化（Ｄｉｓｐｒｏｐｏｒｔｉｏｎａｔｉｏｎ）と、脱水素（Ｄｅｓｏｒｐｔｉｏｎ）および再結合（Ｒｅｃｏｍｂｉｎａｔｉｏｎ）とを順次実行するプロセスを意味している。公知のＨＤＤＲ処理によれば、Ｒ−Ｆｅ−Ｂ系合金のインゴットまたは粉末を、Ｈ2ガス雰囲気またはＨ2ガスと不活性ガスとの混合雰囲気中で温度５００℃〜１０００℃に保持し、それによって上記インゴットまたは粉末に水素を吸蔵させた後、例えばＨ2圧力が１３Ｐａ以下の真空雰囲気、またはＨ2分圧が１３Ｐａ以下の不活性雰囲気になるまで温度５００℃〜１０００℃で脱水素処理し、次いで冷却することを特徴としている。【０００７】
上記処理において、典型的には、次のような反応が進行する。すなわち、前記水素吸蔵を起こすための熱処理によって、水素化ならびに再結合反応（双方を合わせて「ＨＤ反応」と呼ぶ。反応式の例：Ｎｄ2Ｆｅ14Ｂ＋２Ｈ2→２ＮｄＨ2＋１２Ｆｅ＋Ｆｅ2Ｂ）が進行し微細組織が形成される。次いで脱水素処理をおこすための熱処理を行うことにより、脱水素ならびに不均化反応（双方を合わせて「ＤＲ反応」と呼ぶ。反応式の例：２ＮｄＨ2＋１２Ｆｅ＋Ｆｅ2Ｂ→Ｎｄ2Ｆｅ14Ｂ＋２Ｈ2）が起こり、微細なＲ2Ｆｅ14Ｂ結晶相を含む合金が得られる。【０００８】
ＨＤＤＲ処理を施して製造されたＲ−Ｆｅ−Ｂ系合金粉末は、大きな保磁力を有し、磁気的な異方性を示している。このような性質を有する理由は、金属組織が実質的に０．１μｍ〜１μｍと非常に微細で、かつ、反応条件や組成を適切に選択することによって、容易磁化軸が一方向にそろった結晶の集合体となるためである。より詳細には、ＨＤＤＲ処理によって得られる極微細結晶の粒径が正方晶Ｒ2Ｆｅ14Ｂ系化合物の単磁区臨界粒径に近いために高い保磁力を発揮する。この正方晶Ｒ2Ｆｅ14Ｂ系化合物の非常に微細な結晶の集合体を「再結晶集合組織」と呼ぶ。ＨＤＤＲ処理を施すことによって、再結合集合組織をもつＲ−Ｆｅ−Ｂ系合金粉末を製造する方法は、例えば、特許文献１や特許文献２に開示されている。【０００９】
ＨＤＤＲ処理によって作製された磁性粉末（以下、「ＨＤＤＲ粉末」と称する）は、通常、結合樹脂（バインダ）と混合され、混合物（コンパウンド）にされた後、磁界中で圧縮成形や射出成形することによって、異方性ボンド磁石を形成することになる。ＨＤＤＲ粉末は、通常、ＨＤＤＲ処理後に凝集するため、異方性ボンド磁石として用いるために、凝集を解いて粉末として用いられる。例えば、特許文献１では、得られる磁石粉末の粒径の好ましい範囲を、２μｍ〜５００μｍとし、実施例１において、平均粒径３．８μｍの粉末をＨＤＤＲ処理して得られた凝集体を乳鉢で解砕して、平均粒径５．８μｍとした粉末を得た後、ピスマレイミドトリアジン樹脂と混合して圧縮成形することにより、ボンド磁石を作製している。【００１０】
また、ＨＤＤＲ粉末を配向した後、ホットプレスや熱間静水圧プレス（ＨＩＰ）などの熱間成形法を用いてバルク化する技術が提案されており、例えば、特許文献３に開示されている。熱間成形法を用いることにより、低温で緻密化することができるため、ＨＤＤＲ粉末が有する再結晶集合組織を保ったままバルク磁石を作製することができる。【００１１】
さらに、ＨＤＤＲ法の特徴を用いたＲ−Ｆｅ−Ｂ系永久磁石の製造方法が種々提案されている。例えば、特許文献４では、高周波溶解炉で溶解してできたＲ−Ｆｅ−Ｂ系合金を、必要に応じて溶体化処理を行なってから冷却後粉砕し、ジェットミルなどでこれを１〜１０μｍに粉砕した後、磁界中で成形を行い、その後、１０００℃〜１１４０℃の高真空中あるいは不活性雰囲気中にて焼結を行なった後、６００℃〜１１００℃の範囲の水素雰囲気中にて保持し、引き続き高真空中で熱処理を行うことにより、主相が０．０１〜１μｍに微細化することが開示されている。【００１２】
特許文献５が開示する方法では、まず、均質化処理した合金をジェットミルなどの粉砕機で粉砕して得た１０μｍ未満の微粉体を磁界中で成形し、圧粉体を作製する。その後、圧粉体に対し、水素中で６００℃〜１０００℃の温度で処理した後、１０００℃〜１１５０℃の温度で処理する。圧粉体に対して行う処理は、ＨＤＤＲ処理に相当するが、ＤＲ処理の温度が高い。特許文献５の方法によれば、高温のＤＲ処理により焼結が進行するため、圧粉体がそのまま緻密に焼結される。特許文献５には、高密度の焼結体を形成するため、１０００℃以上の温度で焼結を行うことが必要であると記載されている。【００１３】
一方、特許文献６が開示する方法では、まず、水素吸蔵崩壊法により平均粒径５０〜５００μｍに粗粉砕した後、その粗粉砕粉を所定形状に成形（必要に応じて磁界中成形）し、圧粉体を作製する。その後、圧粉体に対して公知のＨＤＤＲ処理を行い、得られる圧粉体に樹脂含浸または樹脂浸漬を行うことにより、ボンド磁石が製造される。【００１４】
特許文献５、６に開示されている方法では、いずれの場合も、圧粉体に対するＨＤＤＲ処理を行っている。しかし、特許文献５の方法では、高温焼結による緻密化によって機械的強度を高めるのに対して、特許文献６の方法では、樹脂を用いて機械的強度を高めている。
【特許文献１】特開平１−１３２１０６号公報
【特許文献２】特開平２−４９０１号公報
【特許文献３】特開平４−２５３３０４号公報
【特許文献４】特開平４−１６５０１２号公報
【特許文献５】特開平６−１１２０２７号公報
【特許文献６】特開平９−１４８１６３号公報
【発明の開示】
【発明が解決しようとする課題】
【００１５】
Ｒ−Ｆｅ−Ｂ系希土類焼結磁石は、ボンド磁石に比べて優れた磁気特性を得ることができるが、作製可能な形状に制約がある。その理由の一つとして、焼結時における収縮の異方性により、所望の形状を得ることが困難であることが挙げられる。具体的には、配向磁界に平行な方向の収縮率が、配向磁界に垂直な方向の収縮率よりも大きく、その比が２を越える大きな値となる。ここで、「収縮率」は、（「焼結前の寸法」−「焼結後の寸法」）÷「焼結前の寸法」によって規定される。なお、本明細書では、配向磁界に平行な方向を「配向方向」と称し、「配向方向」に垂直な方向を「金型方向」と称することにする。【００１６】
一方、Ｒ−Ｆｅ−Ｂ系ボンド磁石では、磁気特性は焼結磁石より低いものの、焼結磁石で作製困難な形状の磁石を比較的容易に作製することができる。特に異方性磁粉を用いて作製した異方性ボンド磁石は、比較的高い磁気特性が得られるため、モータなどへの応用が期待されている。Ｒ−Ｆｅ−Ｂ系の異方性磁粉は、ＨＤＤＲ法によって得ることができる。ＨＤＤＲ法によって得られた異方性磁粉（ＨＤＤＲ磁粉）の平均粒子径は通常数十μｍから数百μｍの範囲内にあり、結合樹脂と混錬された後、成形される。しかし、ＨＤＤＲ磁粉は成形時に印加される圧力によって割れやすい。その結果、磁気特性が低下し、従来法によって得られるボンド磁石は用いる磁粉の６０％程度の(ＢＨ)maxしか得られない。【００１７】
さらに、従来のＲ−Ｆｅ−Ｂ系異方性ボンド磁石では、減磁曲線（ヒステリシス曲線の第２象限部分）の角型性が悪いという問題もある。これが耐熱性の悪化の一因となっており、Ｒ−Ｆｅ−Ｂ系焼結磁石よりも保磁力ＨcJを高くしないと、高い耐熱性が得られない。しかし、一方で保磁力ＨcJを高くすると、着磁特性の悪化を招くため、磁気回路の設計において制約を与えてしまう。【００１８】
特許文献３等に記載されているように、磁界中でＨＤＤＲ粉末を配向した後、ホットプレスなどの熱間成形法を用いてバルク化する製造方法では、磁石形状が金型形状で決定されるため、焼結磁石で問題となる収縮の異方性の問題は本質的に生じにくい。しかし、熱間成形法は生産性に極めて乏しいため、製造コストの上昇を招き、例えば汎用のモータ用途として利用可能なコストで大量生産するのは困難である。【００１９】
特許文献４の製造方法では、焼結体に対してＨＤＤＲ処理を施すことにより、主相を微細化する。しかし、ＨＤＤＲ反応ではＨＤ反応やＤＲ反応で体積変化が生じるため、焼結体に対してＨＤＤＲ処理を行うときに割れが発生しやすく、高い歩留まりで生産できないという問題がある。また、すでに緻密化されたバルク体（焼結体）に対してＨＤＤＲ処理を行うため、ＨＤ反応に必須である水素の拡散経路が限られ、磁石内での組織の不均質性を招いたり、処理に長時間を要したりし、結果的に作製できる磁石の大きさが制約されてしまう。【００２０】
特許文献５には、一般的なＲ−Ｆｅ−Ｂ焼結磁石よりも高い磁気特性が得られると記載されているが、一般的な焼結磁石と同様に１０００℃以上の高温で焼結が行われるため、収縮の異方性が顕在化する。このため、作製可能な形状に制限が生じる点では、本質的に焼結磁石と同様の問題を有している。さらに、本発明者の検討によれば、ＤＲ処理において１０００℃以上で焼結を行うと、微細な結晶粒を維持したまま緻密化することが困難であり、むしろ異常粒成長が顕著に起こってしまうため、通常の焼結磁石よりも磁気特性が低下してしまう場合が多い。【００２１】
特許文献６の方法は、従来のＲ−Ｆｅ−Ｂ系異方性ボンド磁石の製造方法が有する問題(成形時の磁粉粉砕による磁気特性低下、配向の困難さ)を回避できるという点で注目に値する。しかし、この方法によってＨＤＤＲ処理後に得られる圧粉体は、崩壊しない程度の強度を有しているのみであり、ＨＤＤＲ処理後のハンドリングが難しい。また、ＨＤＤＲ処理後に結合用樹脂によって機械的強度を高めることが必須である。【００２２】
本発明は、上記の課題を解決するためになされたものであり、本発明の主たる目的は、従来のボンド磁石に比べて高い磁気特性を示し、かつ、従来の焼結磁石よりも形状の自由度の高いＲ−Ｆｅ−Ｂ系磁石を提供することにある。
【課題を解決するための手段】
【００２３】
本発明のＲ−Ｆｅ−Ｂ系多孔質磁石は、平均結晶粒径０．１μｍ以上１μｍ以下のＮｄ2Ｆｅ14Ｂ型結晶相の集合組織を有し、少なくとも一部が長径１μｍ以上２０μｍ以下の細孔を有する多孔質である。【００２４】
好ましい実施形態において、各々が前記Ｎｄ2Ｆｅ14Ｂ型結晶相の集合組織を有する複数の粉末粒子が結合した構造を備え、前記粉末粒子の間に位置する空隙が前記細孔を形成している。【００２５】
好ましい実施形態において、前記粉末粒子の平均粒径は１０μｍ未満である。【００２６】
好ましい実施形態において、前記細孔は大気と連通している。【００２７】
好ましい実施形態において、前記細孔には樹脂が充填されていない。【００２８】
好ましい実施形態において、前記Ｎｄ2Ｆｅ14Ｂ型結晶相の容易磁化軸が所定方向に配向している。【００２９】
好ましい実施形態において、ラジアル異方性または極異方性を有する。【００３０】
好ましい実施形態において、密度が３．５ｇ／ｃｍ3以上７．０ｇ／ｃｍ3以下である。【００３１】
好ましい実施形態において、Ｒを希土類元素の組成比率、Ｑを硼素および炭素の組成比率とするとき、１０原子％≦Ｒ≦３０原子％、および、３原子％≦Ｑ≦１５原子％の関係を満足する希土類元素と、硼素および／または炭素とを含有する。【００３２】
本発明のＲ−Ｆｅ−Ｂ系磁石は、上記のＲ−Ｆｅ−Ｂ系多孔質磁石を真密度の９５％以上に高密度化したことを特徴とする。【００３３】
好ましい実施形態において、前記Ｎｄ2Ｆｅ14Ｂ型結晶相の集合組織において、個々の結晶粒の最短粒径ａと最長粒径ｂの比ｂ/ａが２未満である結晶粒が全結晶粒の５０体積％以上存在する。【００３４】
本発明によるＲ−Ｆｅ−Ｂ系多孔質磁石の製造方法は、平均粒径１０μｍ未満のＲ−Ｆｅ−Ｂ系希土類合金粉末を用意する工程と、前記Ｒ−Ｆｅ−Ｂ系希土類合金粉末を成形して圧粉体を作製する工程と、水素ガス中において前記圧粉体に対し６５０℃以上１０００℃未満の温度で熱処理を施し、それによって水素化および不均化反応を起こす工程と、真空または不活性雰囲気中において前記圧粉体に対し６５０℃以上１０００℃未満の温度で熱処理を施し、それによって脱水素および再結合反応を起こす工程と、を含む。【００３５】
好ましい実施形態において、前記圧粉体を作製する工程は、磁界中で成形を行う工程を含む。【００３６】
好ましい実施形態において、前記Ｒ−Ｆｅ−Ｂ系希土類合金粉末が、１０原子％≦Ｒ≦３０原子％、３原子％≦Ｑ≦１５原子％（Ｒは希土類元素、Ｑは硼素または硼素と硼素の一部を置換した炭素の総和）の関係を満足する組成を有している。【００３７】
好ましい実施形態において、前記Ｒ−Ｆｅ−Ｂ系多孔質磁石におけるＨＤ処理開始時の余剰希土類量Ｒ’がＲ’≧０原子％となるように、希土類元素Ｒの組成を設定し、かつ、前記粉砕工程以後水素化および不均化反応開始までの工程の酸素量を制御する。【００３８】
好ましい実施形態において、前記Ｒ−Ｆｅ−Ｂ系希土類合金粉末は急冷合金の粉砕粉である。【００３９】
好ましい実施形態において、前記急冷合金がストリップキャスト合金である。【００４０】
好ましい実施形態において、前記水素化および不均化反応を起こす工程は、不活性雰囲気または真空中で昇温する工程と、６５０℃以上１０００℃未満の温度で水素ガスを導入する工程と、を含む。【００４１】
好ましい実施形態において、前記水素ガスの分圧は、５ｋＰａ以上１００ｋＰａ以下である。【００４２】
本発明によるＲ−Ｆｅ−Ｂ系永久磁石用複合バルク材料の製造方法は、上記Ｒ−Ｆｅ−Ｂ系多孔質材料を準備する工程（Ａ）と、湿式処理により、前記Ｒ−Ｆｅ−Ｂ系多孔質材料の細孔内部に前記Ｒ−Ｆｅ−Ｂ系多孔質材料とは異なる材料を導入する工程（Ｂ）と、を含む。【００４３】
好ましい実施形態において、前記工程（Ａ）は、平均粒径１０μｍ未満のＲ−Ｆｅ−Ｂ系希土類合金粉末を用意する工程と、前記Ｒ−Ｆｅ−Ｂ系希土類合金粉末を成形して、圧粉体を作製する工程と、水素ガス中において前記圧粉体に対し６５０℃以上１０００℃未満の温度で熱処理を施し、それによって水素化および不均化反応を起こしてＲ−Ｆｅ−Ｂ系多孔質材料を作製する工程と、真空または不活性雰囲気中において前記圧粉体に対し６５０℃以上１０００℃未満の温度で熱処理を施し、それによって脱水素および再結合反応を起こす工程と、を含む。【００４４】
本発明によるＲ−Ｆｅ−Ｂ系永久磁石の製造方法は、上記の製造方法で得られたＲ−Ｆｅ−Ｂ系永久磁石用複合バルク材料を用意する工程と、前記Ｒ−Ｆｅ−Ｂ系永久磁石用複合バルク材料を更に加熱することによりＲ−Ｆｅ−Ｂ系永久磁石を形成する工程と、を含む。【００４５】
本発明によるＲ−Ｆｅ−Ｂ系永久磁石用複合バルク材料の製造方法は、平均結晶粒径が０．１μｍ以上１μｍ以下のＮｄ2Ｆｅ14Ｂ型結晶相の集合組織を有し、少なくとも一部が平均長径１μｍ以上２０μｍ以下の細孔を有するＲ−Ｆｅ−Ｂ系多孔質材料を準備する工程（Ａ）と、前記Ｒ−Ｆｅ−Ｂ系多孔質材料の表面および／または細孔内部に、希土類金属、希土類合金、希土類化合物のうち少なくとも１種を導入する工程（Ｂ）と、を含む。【００４６】
好ましい実施形態において、前記（Ｂ）工程において、前記Ｒ−Ｆｅ−Ｂ系多孔質材料の表面および／または細孔内部に、希土類金属、希土類合金、希土類化合物のうち少なくとも１種を導入すると同時に、前記Ｒ−Ｆｅ−Ｂ系多孔質材料を加熱する。【００４７】
好ましい実施形態において、前記（Ｂ）工程の後に、さらに前記Ｒ−Ｆｅ−Ｂ系多孔質材料を加熱する工程（Ｃ）を含む。【００４８】
好ましい実施形態において、前記工程（Ａ）は、平均粒径１０μｍ未満のＲ−Ｆｅ−Ｂ系希土類合金粉末を用意する工程と、前記Ｒ−Ｆｅ−Ｂ系希土類合金粉末を成形して、圧粉体を作製する工程と、水素ガス中において前記圧粉体に対し６５０℃以上１０００℃未満の温度で熱処理を施し、それによって水素化および不均化反応を起こしてＲ−Ｆｅ−Ｂ系多孔質材料を作製する工程と、真空または不活性雰囲気中において前記圧粉体に対し６５０℃以上１０００℃未満の温度で熱処理を施し、それによって脱水素および再結合反応を起こす工程と、を含む。【００４９】
本発明によるＲ−Ｆｅ−Ｂ系磁石の製造方法は、上記のＲ−Ｆｅ−Ｂ系多孔質磁石に対して、６００℃以上９００℃未満の温度で加圧し、前記Ｒ−Ｆｅ−Ｂ系多孔質磁石を真密度の９５％以上に高密度化する工程を含む。【００５０】
本発明によるＲ−Ｆｅ−Ｂ系磁石粉末の製造方法は、平均粒径１０μｍ未満のＲ−Ｆｅ−Ｂ系希土類合金粉末を成形して圧粉体を作製する工程と、水素ガス中において前記圧粉体に対し６５０℃以上１０００℃未満の温度で熱処理を施し、それによって水素化および不均化反応を起こす工程と、真空または不活性雰囲気中において前記圧粉体に対し６５０℃以上１０００℃未満の温度で熱処理を施し、それによって脱水素および再結合反応を起こし、Ｒ−Ｆｅ−Ｂ系多孔質磁石を形成する工程と、前記Ｒ−Ｆｅ−Ｂ系多孔質磁石を粉砕する工程と、を含む。【００５１】
本発明によるボンド磁石の製造方法は、上記のＲ−Ｆｅ−Ｂ系磁石粉末の製造方法によって製造されたＲ−Ｆｅ−Ｂ系磁石粉末を用意する工程と、前記Ｒ−Ｆｅ−Ｂ系磁石粉末とバインダとを混合し、成形する工程と、を含む。【００５２】
本発明による磁気回路部品の製造方法は、希土類磁石成形体と、軟磁性材料粉末の成形体とが一体化された磁気回路部品の製造方法であって、（ａ）希土類磁石成形体として平均結晶粒径が０．１μｍ以上１μｍ以下のＮｄ2Ｆｅ14Ｂ型結晶相の集合組織を有し、少なくとも一部が長径１μｍ以上２０μｍ以下の細孔を有する多孔質である、複数のＲ−Ｆｅ−Ｂ系多孔質磁石を準備する工程と、（ｂ）前記多孔質磁石と、粉末状態の軟磁性材料粉末または軟磁性材料粉末の仮成形体とを熱間プレス成形することによって、希土類磁石成形体と軟磁性材料粉末の成形体とが一体化された成形品を得る工程と、を含む。【００５３】
好ましい実施形態において、前記Ｒ−Ｆｅ−Ｂ系多孔質磁石を用意する工程は、平均粒径１０μｍ未満のＲ−Ｆｅ−Ｂ系希土類合金粉末を用意する工程と、前記Ｒ−Ｆｅ−Ｂ系希土類合金粉末を成形して圧粉体を作製する工程と、水素ガス中において前記圧粉体に対し６５０℃以上１０００℃未満の温度で熱処理を施し、それによって水素化および不均化反応を起こす工程と、真空または不活性雰囲気中において前記圧粉体に対し６５０℃以上１０００℃未満の温度で熱処理を施し、それによって脱水素および再結合反応を起こす工程と、を含む。【００５４】
好ましい実施形態において、前記工程（ｂ）における軟磁性材料粉末の仮成形体を用意する工程として、前記軟磁性材料粉末をプレス成形することによって前記軟磁性材料粉末の仮成形体を作製する工程（ｃ）をさらに包含し、前記工程（ｂ）は、前記軟磁性材料粉末の仮成形体と前記複数の多孔質磁石とを同時に熱間プレス成形することによって、前記希土類磁石成形体と軟磁性材料粉末の成形体が一体化された成形品を得る工程である。【００５５】
好ましい実施形態において、前記工程（ｂ）では、前記軟磁性材料粉末は粉末状態で前記多孔質磁石と同時に熱間プレス成形される。【００５６】
本発明の磁気回路部品は、上記の方法で作製されたものである。【００５７】
好ましい実施形態において、前記磁気回路部品は磁石回転子である。
【発明の効果】
【００５８】
本発明では、ＨＤＤＲ処理の対象となるＲ−Ｆｅ−Ｂ系希土類合金粉末の平均粒径を１０μｍ未満に限定したうえで、そのような粉末の圧粉体を作製した後にＨＤＤＲ処理を行っている。粉末粒子が相対的に小さいため、ＨＤＤＲ反応の均一性が向上するとともに、ＨＤＤＲ処理後の機械的強度も充分に高くなる。本発明では、ＨＤＤＲ処理後の圧粉体が多孔質磁石として充分な強度を持ち、そのままバルク磁石体として利用することが可能になる。このため、ＨＤＤＲ処理後の粉砕・解砕が不要になり、磁石特性を劣化させないため、従来のボンド磁石よりも優れた磁石特性を発揮させることができる。【００５９】
また、ＨＤＤＲ処理によって圧粉体から多孔質磁石を形成するときの収縮が等方的であるため、従来の焼結磁石に比べ、形状設計の自由度が向上するという効果も得られる。
【図面の簡単な説明】
【００６０】
【図１】本発明による多孔質磁石の実施例における破断面を示すＳＥＭ写真である。
【図２】本発明の多孔質磁石を製造する方法を示すフローチャートである。
【図３】（ａ）は、図２のフローチャートに示す工程Ｓ１２で得られる圧粉体（成形体）の模式図であり、（ｂ）は、圧粉体にＨＤＤＲ処理（Ｓ１４）を施した後の材料の模式図である。
【図４】多孔質磁石に対する加熱圧縮するための装置の構成例を示す図である。
【図５】本発明で作製した多孔質材料の破断面を示すＳＥＭ写真である。
【図６】（ａ）〜（ｃ）は、本発明による実施形態の回転子１００の製造方法を説明するための模式図である。
【図７】本発明による実施形態の製造方法によって製造される回転子１００の構造を示す模式図である。
【図８】本発明による多孔質磁石の実施例における破断面を示す他のＳＥＭ写真である。
【図９】本発明による多孔質磁石の実施例における研磨面のＫｅｒｒ顕微鏡写真である。
【図１０】本発明による多孔質磁石の実施例および比較例について、減磁曲線（ヒステリシス曲線の第２象限部分）を示すグラフである。
【図１１】（ａ）〜（ｄ）は、本発明による実施形態の回転子１００の製造方法における熱間プレス形成工程を説明するための模式的な断面図である。
【図１２】本発明の実施例１３で作製した多孔質材料の破断面を示すＳＥＭ写真である。
【符号の説明】
【００６１】
１２ａ’、１２ｂ’  Ｒ−Ｆｅ−Ｂ系多孔質磁石
１２ａ、１２ｂ    磁石成形体（磁石部品）
２２’  軟磁性材料粉末の仮成形体（鉄芯仮成形体）
２２    軟磁性材料粉末の成形体（軟磁性部品、鉄心）
２６  チャンバ
２７  金型
２８ａ  上パンチ
２８ｂ  下パンチ
３２  ダイ
４２ａ、４２ｂ  下パンチ
４２ｃ  センターシャフト
４４ａ、４４ｂ  上パンチ
５２  下ラム
５４  上ラム
【発明を実施するための最良の形態】
【００６２】
従来のＨＤＤＲ処理は、ボンド磁石用の磁石粉末を製造するために実施されており、比較的大きな平均粒径を有する粉末を処理対象にしていた。これは、平均粒径を低下させると、ＨＤＤＲ処理によって凝集した粉末を解粉し、ばらばらの粉末粒子にすることが困難になるからであった。一方、従来技術について説明したように、圧粉体を形成した後にＨＤＤＲ処理を行うことも提案されているが、ＨＤＤＲ処理後の圧粉体では、通常の焼結磁石に比べると粒子間の結合強度が低く、そのままではハンドリングさえ困難な脆さを有しており、バルク磁石体としては、到底、使用することができなかった。【００６３】
本発明者は、ＨＤＤＲ処理後の圧粉体の機械的強度を高めるために、特許文献５で採用されていたようなＨＤＤＲの処理温度を上昇させるというアプローチを採ることなく、敢えて粉末粒子のサイズを小さくすることにした。その結果、粉末粒子の平均粒径とＨＤＤＲ処理温度を適切に設定することにより、機械的強度が充分に高い多孔質磁石が得られることを見出し、本発明を完成するに至った。【００６４】
本発明のＲ−Ｆｅ−Ｂ系多孔質磁石は、平均結晶粒径０．１μｍ以上１μｍ以下のＮｄ2Ｆｅ14Ｂ型結晶相の集合組織を有し、少なくとも一部が長径１μｍ以上２０μｍ以下の細孔を有する多孔質である。本発明の多孔質磁石は、その全体が多孔質部分によって占められている必要はない。ここで、「多孔質部分」とは、集合組織と空孔とが混在する部分であり、より詳細には、平均結晶粒径０．１μｍ以上１μｍ以下のＮｄ2Ｆｅ14Ｂ型結晶相の集合組織と、長径１μｍ以上２０μｍ以下の空孔とが存在する部分である。このような多孔質部分は、磁石全体に対して体積分率で２０％以上、好ましくは３０％以上、更に好ましくは５０％以上の領域を占めていることが好ましい。【００６５】
なお、本明細書における「平均結晶粒径」は、ＨＤＤＲ処理によって得られる集合組織を構成している微細な結晶粒の平均サイズである。０．１μｍ以上１μｍ以下という平均結晶粒径は、Ｒ−Ｆｅ−Ｂ系焼結磁石の平均結晶粒径（１μｍ超）よりも小さく、超急冷法によって作製される急冷磁石の平均結晶粒径（０．１μｍ未満）よりも大きい。また、本明細書における「長径」とは、前述した「多孔質部分」の細孔を構成する領域の輪郭上における任意の２点を結ぶ直線のうち、最長のものの長さである。磁石全体が多孔質部分によって占められている場合は、磁石の任意の領域、例えば磁石の中央部について細孔の長径を評価すればよい。一方、磁石の一部が非多孔質である場合は、多孔質部分に含まれる領域を選定して細孔の長径を評価すればよい。【００６６】
図１は、後に詳しく説明する本発明によるＲ−Ｆｅ−Ｂ系多孔質磁石の実施例における破断面を示すＳＥＭ写真である。図１からわかるように、この多孔質磁石内に存在する細孔は、ＨＤＤＲ処理工程で相互に結合した粉末粒子の間に存在する空隙であり、三次元網状に連通している。圧粉体を構成していた個々の粉末粒子は、ＨＤＤＲ処理により、隣接する粉末粒子と結合し、剛性を発揮する三次元構造を形成するとともに、個々の粉末粒子内では、微細なＮｄ2Ｆｅ14Ｂ型結晶相の集合組織が形成されている。また、細孔に樹脂が充填されておらず、大気と連通した状態にある。【００６７】
図１の実施例では、微細なＮｄ2Ｆｅ14Ｂ型結晶相の容易磁化軸が所定方向に配向している。ＨＤＤＲ処理前の粉末粒子の容易磁化軸を所定方向に配向させておくことにより、ＨＤＤＲ処理で形成する集合組織内の微細なＮｄ2Ｆｅ14Ｂ型結晶相の容易磁化軸をも磁石全体にわたって所定方向に配向することができる。【００６８】
本発明のＲ−Ｆｅ−Ｂ系多孔質磁石の密度（磁粉の体積比率）は、従来の圧縮成形によって作製されたＲ−Ｆｅ−Ｂ系ボンド磁石の密度と同等かそれ以下、すなわち、３．５ｇ／ｃｍ3以上７．０ｇ／ｃｍ3以下であるが、粉末粒子間の隙間が存在した状態でも、粒子どうしが結合し、十分な機械的強度と優れた磁気特性とを発揮する。【００６９】
本発明のＲ−Ｆｅ−Ｂ系多孔質磁石は、図２に示すように、Ｒ−Ｆｅ−Ｂ相を有する原料合金を粉砕して平均粒径１０μｍ未満のＲ−Ｆｅ−Ｂ系希土類合金粉末を用意する工程Ｓ１０と、この粉末を圧縮して圧粉体（成形体）を作製する工程Ｓ１２と、この圧粉体に対してＨＤＤＲ処理を行う工程Ｓ１４とを実行することによって製造される。【００７０】
次に、図３（ａ）、（ｂ）を参照して、図２の工程Ｓ１４（ＨＤＤＲ処理）の前後における材料組織の変化を説明する。【００７１】
図３（ａ）は、工程Ｓ１２によって得られる圧粉体（成形体）の模式図である。粉末を構成する個々の微粒子が成形により押し固められており、例えば粒子Ａ１と粒子Ａ２とが接触した状態にある。また、圧粉体には空隙Ｂが存在する。【００７２】
図３（ｂ）は、この圧粉体にＨＤＤＲ処理（Ｓ１４）を施した後の材料の模式図である。粒子Ａ１、Ａ２などの粉末粒子は、いずれも、ＨＤＤＲ反応により平均結晶粒径が０．１μｍ以上１μｍ以下の微細なＮｄ2Ｆｅ14Ｂ型結晶相で構成される集合組織を有している。個々の粒子（例えば粒子Ａ１）は、ＨＤＤＲ反応に伴う元素の拡散により、他の粒子（例えば粒子Ａ２）と強固に結合する。図３（ｂ）では、粒子Ａ１、Ａ２の結合部を参照符号「Ｃ」で示している。【００７３】
圧粉体の内部に存在した空隙Ｂは、前述した元素拡散に伴って焼結が進行することにより、図３（ｂ）に示すように小さくなったり、消滅したりする。しかし、ＨＤＤＲ処理によっては完全な緻密化は達成されず、ＨＤＤＲ処理後にも「細孔」として残存する。図３（ｂ）において、細孔の長径は、符号「ｄpore」で示されている。なお、粉末粒子の平均粒径は、個々の粒子について、細孔に挟まれた部分のサイズｄgrainを測定することで評価することができる。焼結の進行具合によっては、図３（ｂ）に示される多孔質部分における粉末粒子の平均粒径を正確に計測することは難しい場合があるが、本発明によれば、多孔質部分の密度は、前述したように３．５ｇ／ｃｍ3以上７．０ｇ／ｃｍ3以下の範囲内にあるため、多孔質部分における細孔の長径と磁石密度の測定値が上述の範囲に入っているか否かにより、図３（ｂ）の多孔質構造が形成されているか否かを評価することが可能である。なお、後述する異種材料の導入を目的とする場合など、空隙部を積極的に利用する場合には、多孔質部分の密度を６．０ｇ／ｃｍ3以下にすることがより好ましく、５．０ｇ／ｃｍ3以下にすることがさらに好ましい。【００７４】
なお、図３（ｂ）では、集合組織として、平均結晶粒径が０．１μｍ以上１μｍ以下のＮｄ2Ｆｅ14Ｂ型結晶相のみを描いているが、例えば希土類リッチ相など、別の相を含んでもよい。【００７５】
本発明では、ボンド磁石のように粉末粒子を結合するための樹脂が不要であり、粉末粒子間の空隙が細孔を形成した多孔質の形態で磁石特性を発揮することができる。そのような空隙を有するにもかかわらず、充分な機械的強度が得られる理由は、必ずしも明確にはなっていない。おそらく、圧粉体の形成に使用する粉末粒子が小さいこと、および、ＨＤＤＲ処理中の水素拡散に起因する反応が粒子間の焼結を比較的低い温度で進行させ、粒子間の結合強度向上に寄与していることが理由であると考えられる。【００７６】
従来、圧粉体に対してＨＤＤＲ処理を施した場合、ＨＤＤＲ処理によって凝集した粉末粒子をばらばらに解砕してからボンド磁石の製造に利用するか、圧粉体に樹脂を含浸して機械的強度を高めていた。その理由は、ＨＤＤＲ処理後における圧粉体の機械的強度が極めて低く、そのままでは、到底、磁石として使用できなかったからである。【００７７】
本発明では、機械的強度の向上により、ハンドリングが容易なだけでなく、より高い寸法精度を得るための機械加工（切削加工や研削加工）を行うことも可能になる。このため、細孔の内部を充填するように樹脂含浸を行う必要がなく、そのまま永久磁石として用いることができる。【００７８】
ＨＤＤＲ処理後における本発明の多孔質磁石は、大気と連通した多孔質構造（オープンポア構造）を有しているため、孔の内部または表面に異種材料を導入することにより、容易に複合バルク磁石を作製したり、磁石の特性を向上させたりすることができる。【００７９】
得られた多孔質磁石をホットプレスなどの方法で熱間加工することにより、多孔質磁石の優れた特性を維持しつつ、フルデンスバルク磁石を得ることも可能となる。これら熱間加工は、前述した異種材料を導入した複合材料に適用することにより、例えば硬磁性相と軟磁性相とが静磁気的に結合したコンポジット磁石を得ることができる。【００８０】
本発明によれば、多孔質磁石を軟磁性材料の成形体と組み合わせた後、熱間成形を行うことにより、軟磁性のヨークと磁石とが一体化された高性能の複合磁気部品を作製することもできる。【００８１】
［実施形態］
以下、本発明によるＲ−Ｆｅ−Ｂ系多孔質磁石の製造方法について、好ましい実施形態を詳細に説明する。【００８２】
〈出発合金〉
まず、硬磁性相としてＲ−Ｆｅ−Ｂ相を有するＲ−Ｔ−Ｑ系合金（出発合金）のインゴットを用意する。ここで、「Ｒ」は、希土類元素であり、Ｎｄおよび／またはＰｒを５０原子％（ａｔ％）以上含む。本明細書における希土類元素Ｒはイットリウム（Ｙ）を含んでもよい。「Ｔ」は、Ｆｅ、Ｃｏ、およびＮｉからなる群から選択された少なくとも１種の遷移金属元素であり、Ｆｅを５０％以上含む遷移金属元素である。「Ｑ」は、Ｂまたは、ＢおよびＢの一部をＣで置換したものである。【００８３】
このＲ−Ｔ−Ｑ系合金（出発合金）は、Ｎｄ2Ｆｅ14Ｂ型化合物相（以下、「Ｒ2Ｔ14Ｑ」と略記する。）を体積比率で５０％以上含む。【００８４】
出発合金に含まれる希土類元素Ｒの大部分は、Ｒ2Ｔ14Ｑを構成しているが、一部は、Ｒ2Ｏ3や、その他の相を構成している。希土類元素Ｒの組成比率は出発合金全体の１０原子％以上３０原子％以下であることが好ましく、１２原子％以上１７原子％以下であることがより好ましい。またＲの一部をＤｙおよび／またはＴｂとすることで、保磁力の向上を計ることができる。【００８５】
希土類元素Ｒの組成比率は、後に記載するＨＤ処理開始時の「余剰希土類量Ｒ’」が０原子％以上となるように設定されることが好ましく、ＨＤ処理開始時のＲ’が０．１原子％以上となるように設定されることがより好ましく、０．３原子％以上となるように設定されることが更に好ましい。ここで、「余剰希土類量Ｒ’」は、以下の式で算出される。【００８６】
Ｒ’＝「Ｒの原子％」−「Ｔの原子％」×１／７−「Ｏの原子％」×２／３
余剰希土類量Ｒ’は、Ｒ−Ｔ−Ｑ系合金（出発合金）中に含まれる希土類元素Ｒのうち、Ｒ2Ｔ14ＢおよびＲ2Ｏ3を構成することなく、Ｒ2Ｔ14ＢおよびＲ2Ｏ3以外の形態で存在している希土類元素の組成比率を示している。ＨＤ処理開始時の余剰希土類量Ｒ’が０原子％以上となるように希土類元素Ｒの組成比率を設定しないと、本発明の方法により、平均結晶粒径が０．１〜１μｍの微細結晶を得ることが困難となる。希土類元素Ｒは後の粉砕工程や成形工程で、雰囲気中に存在する酸素や水分によって酸化されることがある。希土類元素Ｒの酸化は、余剰希土類量Ｒ’の減少を招くことになる。このため、ＨＤ処理開始までの工程はできる限り酸素量を抑制した雰囲気で行われるのが好ましいが、雰囲気中の酸素を完全に除去するのは困難であることから、出発合金のＲの組成比率は後の工程での酸化によるＲ’の減少を加味して設定されることが好ましい。【００８７】
Ｒ’の上限は、特に制限はないが、耐食性やＢrの低下を考慮すると、５原子％以下が好ましく、３原子％以下がより好ましく、２．５原子％以下が更に好ましい。Ｒ’が５原子％以下であっても、希土類元素Ｒの組成比率が３０原子％を越えないことが好ましい。【００８８】
ＨＤ処理開始時の磁石中の酸素量は１質量％以下に抑制することが好ましく、０．６質量％以下に抑制することがより好ましい。【００８９】
Ｑの組成比率は、合金全体の３原子％以上、１５原子％以下が好ましく、５原子％以上、８原子％以下がより好ましく、５．５原子％以上７．５原子％以下がさらに好ましい。【００９０】
Ｔは残余を占める。前述したとおり、Ｔは、Ｆｅ、Ｃｏ、およびＮｉからなる群から選択された少なくとも１種の遷移金属元素であり、Ｆｅを５０％以上含む遷移金属元素である。Ｔの一部をＣｏおよび／またはＮｉとする場合には、ＮｉよりもＣｏを選定することが望ましい。また、合金全体に対するＣｏの総量は、コストなどの観点から、２０原子％以下であることが好ましく、５原子％以下であることがさらに好ましい。Ｃｏを全く含有しない場合でも高い磁気特性は得られるが、０．５原子％以上のＣｏを含有すると、より安定した磁気特性を得ることができる。【００９１】
磁気特性向上などの効果を得るため、Ａｌ、Ｔｉ、Ｖ、Ｃｒ、Ｇａ、Ｎｂ、Ｍｏ、Ｉｎ、Ｓｎ、Ｈｆ、Ｔａ、Ｗ、Ｃｕ、Ｓｉ、Ｚｒなどの元素を適宜添加してもよい。ただし、添加量の増加は、特に飽和磁化の低下を招くため、総量で１０原子％以下とすることが好ましい。【００９２】
従来のＨＤＤＲ磁石粉末の製造方法や、特許文献６に記載されている製造方法では、ＨＤＤＲ処理の対象となる磁石粉末の平均粒子径は３０μｍ以上、典型的には５０μｍ以上である。ＨＤＤＲ処理後に磁石粉末の各粒子が優れた磁気的異方性を示すためには、原料粉末の各粒子の中で容易磁化軸が一方向にそろっている必要がある。このため、粉砕する前の段階にある出発合金インゴットは、Ｎｄ2Ｆｅ14Ｂ型結晶相の結晶方位が同一方向に揃った領域の平均サイズが粉砕後の粉末粒子の平均粒径よりも大きくなるように作製されていた。【００９３】
その結果、従来のＨＤＤＲ磁石粉末の製造方法や特許文献６記載の方法では、ブックモールド法や遠心鋳造法などの方法を用いて原料合金を製造し、さらに均質化熱処理などの熱処理を施すことにより、結晶相を成長させていた。【００９４】
しかしながら、本発明者らの検討によれば、ブックモールド法や遠心鋳造法によってＮｄ2Ｆｅ14Ｂ型化合物を粗大化させた原料合金では、鋳造の初晶であるα−Ｆｅを完全除去することが困難であり、原料合金中に残存するα−ＦｅがＨＤＤＲ処理後の磁気特性に悪い影響を与えることがわかった。【００９５】
本発明の製造方法では、平均粒径１０μｍ未満の粉末を用いるため、原料合金中の主相のサイズを従来のＨＤＤＲ磁石粉末の製造方法の場合のように大きくする必要がない。そのため、ストリップキャスト法によって合金溶湯を急冷し、凝固させた合金（ストリップキャスト合金）を用いても、ＨＤＤＲ処理後に高い異方性を得ることができる。また、このような急冷合金を粉砕して粉末化することにより、従来のブックモールド法などによる原料合金（出発合金）に比べて、α−Ｆｅ量を低減できるため、ＨＤＤＲ処理後の磁気特性悪化を抑制し、良好な角形性を得ることが可能となる。【００９６】
なお、ストリップキャスト法以外の急冷法（たとえばアトマイズ法）やブックモールド法、遠心鋳造法などによって作製した原料合金を用いても本発明の磁石を作製することが可能である。また、原料合金における組織均質化などを目的として、粉砕前の原料合金に対して熱処理を施してもよい。このような熱処理は、真空または不活性雰囲気において、典型的には１０００℃以上の温度で実行され得る。【００９７】
〈原料粉末〉
次に、原料合金（出発合金）を公知の方法で粉砕することにより原料粉末を作製する。本実施形態では、まず、ジョークラッシャーなどの機械的粉砕法や水素吸蔵粉砕法などを用いて出発合金を粗粉砕し、大きさ５０μｍ〜１０００μｍ程度に粗粉砕粉を作製する。この粗粉砕粉末に対してジェットミルなどによる微粉砕を行い、典型的には平均粒径が１０μｍ未満の原料粉末を作製する。【００９８】
十分な機械強度を有する多孔質バルク磁石を得るためには、原料粉末の平均粒径を最適化することが有効であるが、合金組成（特に希土類量Ｒや余剰希土類量Ｒ’）やＨＤＤＲ条件（特にＨＤＤＲ温度）を調整することも有効である。合金組成やＨＤＤＲ条件を最適化すれば、原料粉末の平均粒径が１０μｍを超えても、本発明と同様の効果を得ることが可能である。【００９９】
取扱いの観点から、原料粉末の平均粒径は１μｍ以上であることが好ましい。平均粒径が１μｍ未満になると、原料粉末が大気雰囲気中の酸素と反応しやすくなり、酸化による発熱・発火の危険性が高まるからである。取り扱いをより容易にするためには、平均粒径を３μｍ以上に設定することが好ましい。成形体の機械的強度向上という観点から、平均粒径の好ましい上限は９μｍであり、更に好ましい上限は８μｍである。【０１００】
従来のＨＤＤＲ磁石粉末の平均粒径は、１０μｍを超え、通常は５０〜５００μｍ程度であった。本発明者らの検討によると、このように大きな平均粒径を有する原料粉末に対してＨＤＤＲ処理を行った場合、十分な磁気特性（特に高い保磁力や減磁曲線の角型性）が得られなかったり、磁気特性が極端に低くなったりする場合がある。磁気特性劣化の原因は、ＨＤＤＲ処理中（特にＨＤ反応過程）における反応の不均質化に起因するが、粉末粒子のサイズが大きくなるほど、反応は不均質化しやすくなる。ＨＤＤＲの反応が不均質に進行すると、粉末粒子の内部において組織や結晶粒径の不均質化が生じたり、未反応部分が生じたりし、その結果として磁気特性が劣化することになる。【０１０１】
ＨＤＤＲ反応を均一に進行させるには、ＨＤＤＲ反応に要する時間を短縮することが有効であるが、水素圧力を調整するなどして反応速度を高めると、今度は、結晶配向度にばらつきが生じてしまう。結晶配向度がばらつくと、磁石粉末の異方性が低下し、結果的に高い角型性が得られなくなる。【０１０２】
本発明では、粉末を圧縮して形成した圧粉体に対してＨＤＤＲ処理を行うが、圧粉体の内部には、水素ガスが移動・拡散可能な隙間が粉末粒子の間に充分な大きさで存在している。また、本発明では、平均粒径が典型的には１μｍ以上１０μｍ未満の原料粉末を使用しているため、水素が粉末粒子内の全体を移動することが容易であり、ＨＤ反応およびＤＲ反応を短時間で進行させることができる。こうして、ＨＤＤＲ後の組織が均質化されるため、高い磁気特性、特に良好な角形性が得られるとともに、ＨＤＤＲ工程に要する時間を短縮できるという利点が得られる。【０１０３】
次に、上記の原料粉末を用いて圧粉体を成形する。圧粉体を成形する工程は、１０MＰａ〜２００MＰａの圧力を印加し、０．５Ｔ〜２０Ｔの磁界中（静磁界、パルス磁界など）で行うことが望ましい。成形は、公知の粉末プレス装置によって行うことができる。粉末プレス装置から取り出したときの圧粉体密度（成形体密度）は、３．５ｇ／ｃｍ3〜５．２ｇ／ｃｍ3程度である。【０１０４】
上記の成形工程は、磁界を印加することなく実行してもよい。磁界配向を行わない場合、最終的には等方性の多孔質磁石が得られることになる。しかし、より高い磁気特性を得るためには、磁界配向を行いながら成形工程を実行し、最終的に異方性の多孔質磁石を得ることが好ましい。【０１０５】
以上の出発合金の粉砕工程および原料粉末の成形工程は、上述の通り、ＨＤ処理直前の磁石中の余剰希土類量Ｒ’が０原子％を下回ってしまわないようにするため、希土類元素の酸化を抑制しながら行うことが好ましい。原料粉末の酸化を抑制するには、各工程および各工程間のハンドリングをできる限り酸素量を抑制した不活性雰囲気下で行うことが望ましい。なお、Ｒ’が所定値以上の市販の粉末を購入し、その後の各工程および各工程間のハンドリングの雰囲気を制御して使用してもよい。【０１０６】
また、磁気特性の向上などを目的として、出発合金の粉砕工程の前に、別の合金を混合したものを微粉砕し、微粉砕後に圧粉体を成形してもよい。あるいは、出発合金を微粉砕した後に、別の金属、合金および／または化合物の粉末を混合し、それらの圧粉体を作製してもよい。さらには、金属、合金および／または化合物を分散または溶解させた液を圧粉体に含浸させ、その後、溶媒を蒸発させてもよい。これらの方法を適用する場合の合金粉末の組成は、混合粉全体として前述の範囲内に入ることが望ましい。【０１０７】
〈ＨＤＤＲ処理〉
次に、上記成形工程によって得られた圧粉体（成形体）に対し、ＨＤＤＲ処理を施す。【０１０８】
本実施形態では、成形時に原料粉末の粒子に割れが生じても、その後にＨＤＤＲ反応を行うため、磁気特性に影響を与えない。【０１０９】
ＨＤＤＲ処理の条件は、添加元素の種類・量などによって適宜選定され、従来のＨＤＤＲ法における処理条件を参考にして決定することができる。本実施形態では、平均粒径１〜１０μｍの比較的微細な粉末粒子の圧粉体を使用するため、従来のＨＤＤＲ法よりも短い時間でＨＤＤＲ反応を完了させることが可能となる。【０１１０】
ＨＤ反応のための昇温工程は、水素分圧１０ｋＰａ以上５００ｋＰａ以下の水素ガス雰囲気または水素ガスと不活性ガス（ＡｒやＨｅなど）の混合雰囲気、不活性ガス雰囲気、真空中のいずれかで行う。昇温工程を不活性ガス雰囲気または真空中で行うと、以下のような効果を得ることができる。【０１１１】
（１）昇温過程での水素吸蔵に伴う圧粉体崩壊を抑制できる。【０１１２】
（２）昇温時の反応速度制御の困難性に起因する磁気特性低下を抑制できる。【０１１３】
（３）昇温により低融点の希土類合金および／または希土類化合物が融解して圧粉体の収縮を進行させ、高い強度の多孔質磁石を得ることができる。【０１１４】
ＨＤ処理は、水素分圧１０ｋＰａ以上５００ｋＰａ以下の水素ガス雰囲気または水素ガスと不活性ガス（ＡｒやＨｅなど）の混合雰囲気で、６５０℃以上１０００℃未満で行う。ＨＤ処理時の水素分圧は２０ｋＰａ以上２００ｋＰａ以下がより好ましい。処理温度は７００℃以上９００℃以下であることがより好ましい。ＨＤ処理に要する時間は、５分以上１０時間以下であり、典型的には１０分以上５時間以下の範囲に設定される。本実施形態では、原料粉末の平均粒径が小さいため、比較的短時間でＨＤ反応が完了する。【０１１５】
なお、Ｒ−Ｔ−Ｑ系合金中のＴについて、Ｃｏ量が合金全体の組成に対し、３原子％以下の場合は、昇温および／またはＨＤ処理時の水素分圧を５ｋＰａ以上１００ｋＰａ以下、より好ましくは、１０ｋＰａ以上５０ｋＰａ以下とすることで、ＨＤＤＲ処理における異方性の低下を抑制できる。【０１１６】
ＨＤ処理のあと、ＤＲ処理を行う。ＨＤ処理とＤＲ処理は同一の装置内で連続的に行うこともできるが、別々の装置を用いて不連続的に行うこともできる。【０１１７】
ＤＲ処理は、真空または不活性ガス雰囲気下において６５０℃以上１０００℃未満で行う。処理時間は、通常、５分以上１０時間以下であり、典型的には１０分以上、２時間以下の範囲に設定される。なお、雰囲気を段階的に制御する（例えば水素分圧を段階的に下げたり、減圧圧力を段階的に下げたりする）ことができることは言うまでもない。【０１１８】
上述したＨＤ反応前の昇温工程を含むＨＤＤＲ工程の全般を通じて焼結反応が起こる。このため、圧粉体は長径１μｍ以上２０μｍ以下の細孔を有する多孔質の焼結磁石となる。このときに生じる焼結のメカニズムは、通常のＲ−Ｆｅ−Ｂ系焼結磁石を製造するときに行う焼結のメカニズムとは異なるはずであるが、その詳細は現時点では明らかではない。【０１１９】
ＨＤＤＲ工程で生じる焼結反応により、圧粉体は収縮率（（ＨＤＤＲ処理前の成形体寸法−ＨＤＤＲ処理後の成形体寸法）／ＨＤＤＲ処理前の成形体寸法×１００）で２％〜１０％程度収縮するが、その収縮の異方性は小さい。本実施形態では、収縮比（磁界方向の収縮率／金型方向の収縮率）が１．１〜１．６程度である。このため、従来の焼結磁石（典型的な収縮比は２以上）では作製が困難であった種々の形状を有する焼結磁石を製造することが可能となる。【０１２０】
なお、ＨＤＤＲ処理全体が酸素量を低減した雰囲気で行われるため、前述したＨＤ処理直前の余剰希土類量Ｒ’は、ＤＲ処理直後のＲ’とほぼ同等もしくはそれ以上となる。従って、ＤＲ処理直後のＲ’を測定することにより、ＨＤ処理直前におけるＲ’の値が所望の値以上であることを確認することが可能である。ただし、ＨＤＤＲ処理時の雰囲気に含まれる極微量の酸素や水分により、多孔質磁石の表層が酸化されて黒変していることがあるため、ＤＲ処理直後のＲ’は、酸化した表層を取り除いた後に測定することが好ましい。【０１２１】
本実施形態では、成形工程後に圧粉体（成形体）に対してＨＤＤＲ処理を施すため、ＨＤＤＲ処理後には粉末成形を行わない。このため、成形のための加圧によって磁粉が粉砕されるようなことがＨＤＤＲ処理後に生じず、ＨＤＤＲ粉末を圧縮するボンド磁石に比べて高い磁気特性を得ることができる。こうして、本実施形態によれば、減磁曲線の角型性が向上するため、着磁性と耐熱性とを両立させることが可能になる。【０１２２】
さらに、本実施形態によれば、従来のＨＤＤＲ粉末を用いて製造される異方性ボンド磁石が有する配向や残磁の問題も解消され、ラジアル異方性や極異方性を付与することもできる。また、熱間成形法が本質的に有する生産性が低いという問題もない。【０１２３】
また本実施形態によれば、ＨＤＤＲ反応を進行させながら圧粉体の密度を向上させていくため、ＨＤ反応やＤＲ反応による体積変化に起因する磁石の割れなどの問題を回避することもできる。さらに、圧粉体の表面および内部でほぼ同時にＨＤＤＲ反応が進行していくため、大型の磁石を容易に作製することができる。【０１２４】
<多孔質磁石の加熱圧縮処理>
上記の方法によって得られた多孔質材料(磁石)は、そのままの状態でバルク永久磁石として利用することができるが、さらにホットプレス法などの加熱圧縮処理を用いることによって、緻密化を行い、フルデンス磁石を得ることもできる。以下に加熱圧縮処理によるフルデンス化について、具体的な実施形態の一例を示す。多孔質磁石に対する加熱圧縮は、公知の加熱圧縮技術を用いて行うことができる。例えば、ホットプレス、ＳＰＳ、（spark plasma sintering）、ＨＩＰ、熱間圧延などの加熱圧縮処理を行うことが可能である。なかでも、所望の形状を得やすいホットプレスやＳＰＳが好適に用いられ得る。本実施形態では以下の手順でホットプレスを行う。【０１２５】
本実施形態では、図４に示す構成を有するホットプレス装置を用いる。この装置は、中央に開口部を有する金型（ダイ）２７と、多孔質磁石を加圧するための上パンチ２８ａおよび下パンチ２８ｂと、これらのパンチ２８a、２８ｂを昇降する駆動部３０ａ、３０ｂとを備えている。【０１２６】
上述した方法によって作製した多孔質磁石（図４では参照符号「１０」を付している）を、図４に示す金型２７に装填する。このとき、磁界方向（配向方向）とプレス方向とが一致するように装填を行うことが好ましい。金型２７およびパンチ２８ａ、２８ｂは、使用する雰囲気ガス中で加熱温度および印加圧力に耐えうる材料から形成される。このような材料としては、カーボンやタングステンカーバイドなどの超硬合金が好ましい。なお、多孔質磁石１０の外形寸法は金型２７の開口部寸法よりも小さく設定しておくことにより、異方性を高められる。次に、多孔質磁石１０を装填した金型２７をホットプレス装置にセットする。ホットプレス装置は、不活性ガス雰囲気または１０-1Ｔｏｒｒ以上の真空に制御することが可能なチャンバ２６を備えていることが好ましい。チャンバ２６内には、例えば抵抗加熱によるカーボンヒーターなどの加熱装置と、試料を加圧して圧縮するためのシリンダーとが備え付けられている。【０１２７】
チャンバ２６内を真空または不活性ガス雰囲気で満たした後、加熱装置により金型２７を加熱し、金型２７に装填された多孔質磁石１０の温度を６００℃〜９００℃に高める。このとき、０．１〜３．０ｔｏｎ／ｃｍ2の圧力Ｐで多孔質磁石１０を加圧する。多孔質磁石１０に対する加圧は、金型２７の温度が設定レベルに到達してから開始することが好ましい。加圧しながら６００〜９００℃の温度で１０分以上保持した後、冷却する。加熱圧縮によりフルデンス化された磁石が大気と接触して酸化しない程度の低い温度（１００℃以下程度）まで冷却が進んだ後、本実施形態の磁石をチャンバから取り出す。こうして、上記の多孔質磁石から本実施形態のＲ−Ｆｅ−Ｂ系磁石を得ることができる。【０１２８】
こうして得られた磁石の密度は真密度の９５％以上に達する。また、本実施形態によれば、最終的な結晶相集合組織において、個々の結晶粒の最短粒径ａと最長粒径ｂの比ｂ/ａが２未満である結晶粒が全結晶粒の５０体積％以上存在する。この点において、本実施形態の磁石は、たとえば特開平０２−３９５０３号公報などに記載の従来の熱間塑性加工による異方性バルク磁石と大きく異なっている。このような磁石の結晶組織においては、最短粒径ａと最長粒径ｂの比ｂ/ａが２を超えた扁平な結晶粒が支配的である。【０１２９】
なお、このような加熱圧縮処理は本実施形態に用いた多孔質磁石だけでなく、後述する、細孔内に異種材料を導入した多孔質材料（磁石）にも同様に適用することができる。【０１３０】
<多孔質磁石への異種材料の導入>
前述した方法によって得られるＲ−Ｆｅ−Ｂ系多孔質材料（磁石）の細孔は内部まで大気と連通しており、その孔の内部に異種材料を導入することができる。導入の方法としては、乾式処理や湿式処理が用いられる。また、異種材料の例としては、希土類金属、希土類合金および／または希土類化合物、鉄やその合金などが挙げられる。以下にそれらの具体的な実施形態の一例を示す。【０１３１】
（１）  湿式処理による異種材料の導入
Ｒ−Ｆｅ−Ｂ系多孔質材料に施す湿式処理は、電解めっき処理、無電解めっき処理、化成処理、アルコール還元法、金属カルボニル分解法、ゾルゲル法などの方法を用いて行うことができる。このような方法によれば、化学反応により、細孔内部の多孔質材料表面に被膜や微粒子の層を形成することができる。また、有機溶媒に微粒子を分散させたコロイド溶液を用意し、Ｒ−Ｆｅ−Ｂ系多孔質材料の孔部に含浸させる方法を用いても、本発明における湿式処理を行うことができる。この場合は、多孔質材料の細孔中に導入したコロイド溶液の有機溶媒を蒸発させることにより、コロイド溶液中に分散していた微粒子の層で細孔を被覆することが可能である。これらの方法により湿式処理を行うとき、化学反応を促進したり、微粒子を多孔質材料の内部にまで確実に含浸させるため、付加的に加熱処理や超音波の印加を行ってもよい。【０１３２】
以下、コロイド溶液を用いて行う湿式処理を詳細に説明する。【０１３３】
コロイド溶液中に分散させる微粒子は、例えばプラズマＣＶＤ法などの気相法、ゾルゲル法などの液相法などの公知の方法によって作製され得る。液相法を採用して微粒子を作製する場合、その溶媒は、コロイド溶液の溶媒と同一であっても良いし、異なっていてもよい。【０１３４】
微粒子の平均粒子径は１００ｎｍ以下であることが好ましい。平均粒径が１００ｎｍを超えて大きくなりすぎると、Ｒ−Ｆｅ−Ｂ系多孔質材料の内部までコロイド溶液を浸透させることが困難になるからである。微粒子の粒径の下限は、コロイド溶液が安定であるかぎり、特に限定されない。一般に、微粒子の粒径が５ｎｍ未満になると、コロイド溶液の安定性が低下することが多いため、微粒子の粒径は５ｎｍ以上であることが好ましい。【０１３５】
微粒子を分散させる溶媒は、微粒子の粒径、化学的性質などによって適宜選定されるが、Ｒ−Ｆｅ−Ｂ系多孔質材料の耐食性が高くないため、非水系の溶媒を用いることが好ましい。微粒子の凝集を防ぐために、界面活性剤などの分散剤をコロイド溶液に含有させても良い。【０１３６】
コロイド溶液中における微粒子の濃度は、微粒子の粒径、化学的性質、溶媒や分散剤の種類などによって適宜選定されるが、例えば１質量％から５０質量％程度までの範囲内に設定される。【０１３７】
このようなコロイド溶液に希土類多孔質材料を浸漬すると、毛細管現象により、希土類多孔質材料の内部の細孔までコロイド溶液が浸透する。なお、多孔質材料内部へのコロイド溶液の浸透（含浸）をより確実に行うためには、多孔質材料内部の細孔に存在していた空気を除去することが有用であるため、含浸処理は一旦減圧または真空雰囲気とした後、常圧に復圧、または加圧して行うことが有効である。【０１３８】
含浸処理を行う前の多孔質材料は、研削加工などの加工屑が多孔質材料の表面における細孔を塞いでいる可能性があり、確実な含浸が妨げられる場合がある。このため、含浸の前に、超音波洗浄などにより、多孔質材料の表面を清浄化しておくことが好ましい。【０１３９】
多孔質材料に含浸処理を行なった後、コロイド溶液中の溶媒を蒸発させる。溶媒の蒸発は、溶媒の種類によって異なり、室温大気中で十分に蒸発する場合もあるが、必要に応じて加熱および／または減圧を行うことにより、蒸発を促進させることが好ましい。【０１４０】
湿式処理によって導入される材料は、細孔の全体を埋めている必要はなく、細孔表面上に存在していればよいが、少なくとも細孔表面を被覆していることが好ましい。【０１４１】
次に、一例として、Ａｇ粒子を分散したコロイド溶液を用いて、多孔質磁石材料内部の細孔表面にＡｇ粒子による被膜を形成する具体例について示す。【０１４２】
後述する実施例５と同様の方法で作製した７ｍｍ×７ｍｍ×５ｍｍサイズの多孔質磁石材料に対し、超音波洗浄を行った後、ナノ粒子分散コロイド溶液に多孔質材料を浸漬した。このコロイド溶液は、Ａｇナノメタルインク（アルバックマテリアル製）であり、Ａｇ粒子の平均粒径：３〜７μｍ、溶媒：テトラデカン、固形分濃度５５〜６０質量％であった。ナノ粒子分散コロイド溶液はガラス製容器内に入れられ、多孔質材料を浸漬させた状態で真空デシケータ内に挿入し、減圧下に置いた。処理中の雰囲気圧力は約１３０Ｐａに調整した。【０１４３】
減圧により多孔質材料及びナノ粒子分散コロイド溶液内では気泡が発生した。気泡の発生が止んだ後、大気圧に一旦戻した。その後、真空乾燥機内に多孔質材料を挿入し、約１３０Ｐａの雰囲気圧力下で２００℃に加熱し、溶媒を蒸発させ、乾燥を行った。こうして、本発明による複合バルク材料のサンプルを得た。【０１４４】
なお、これらの一連の作業、特に乾燥作業は、表面積が大きい多孔質材料の酸化を避けるため、可能な限りアルゴンなどの不活性ガス雰囲気（または、可能であれば真空中）で行うことが好ましい。【０１４５】
図５は、含浸処理後の多孔質材料（複合バルク材料）の破断面ＳＥＭ写真である。【０１４６】
図５の写真における領域Ｄは、多孔質材料の破断面であるが、領域Ｅは、数ｎｍ〜数十ｎｍの微粒子によって埋められた被膜が表面に形成された細孔である。これらの微粒子被膜は、ナノ粒子分散コロイド溶液中に分散されていたＡｇナノ粒子が溶媒とともに多孔質材料の細孔を通って運ばれ、溶媒蒸発後も細孔内に残った微粒子によって形成されたものであると考えられる。このようなＡｇナノ粒子の存在による被膜は、サンプルの中心部でも観察された。【０１４７】
このように多孔質材料の細孔を介して中心部まで微粒子を導入することができる。【０１４８】
なお、Ｒ−Ｆｅ−Ｂ系多孔質材料とは異なる材料として、アクリルやウレタンなどの樹脂を用い、該樹脂を含浸後、加熱などの方法で樹脂を硬化させることにより、多孔質磁石材料としての耐環境性を向上することができる。【０１４９】
湿式処理によって、Ｒ−Ｆｅ−Ｂ系多孔質材料とは異なる材料が細孔内部に導入されたＲ−Ｆｅ−Ｂ系多孔質材料に対しては、特性の改善などを目的としてさらに加熱処理を実施しても良い。加熱処理の温度は、加熱の目的に応じて適宜設定される。ただし、加熱温度が１０００℃以上になると、Ｒ−Ｆｅ−Ｂ系多孔質材料中の集合組織が粗大化し、磁気特性の低下を招くため、加熱温度は１０００℃未満とすることが好ましい。加熱雰囲気は、Ｒ−Ｆｅ−Ｂ系多孔質材料の酸化や窒化による磁気特性の低下を抑制するという観点から、真空中やＡｒなどの不活性ガス雰囲気中で行うことが好ましい。【０１５０】
なお、Ｒ−Ｆｅ−Ｂ系多孔質材料と、それと異なる材料の組み合わせによっては、Ｒ−Ｆｅ−Ｂ系多孔質材料が固有保磁力（ＨcJ）を有さない場合があり、その場合は、本工程や加熱圧縮処理により、４００ｋＡ／ｍ以上の固有保磁力（ＨcJ）を発現し得る永久磁石材料を作製することができる。【０１５１】
ＨＤ処理とＤＲ処理とを必ずしも連続して実行する必要はない。さらに、ＨＤ処理後の圧粉体に対して、異種材料として金属、合金および／または化合物を上記と同様の方法で導入し、その後に、ＤＲ処理を行っても構わない。この場合、ＨＤ処理後の圧粉体は粒子同士の拡散接合が進展しており、ＨＤ処理前の圧粉体よりもハンドリング性が向上しているため、容易に金属、合金および／または化合物を導入することができる。【０１５２】
また、湿式処理後における多孔質材料（複合バルク材料）に対して、前述した加熱圧縮処理を適用すると、真密度の９５％以上に緻密化した複合バルク磁石を得ることができる。【０１５３】
以上、湿式処理によって異種材料を導入する方法について述べたが、異種材料として希土類元素を導入する場合には、以下に説明する方法を好適に採用できる。【０１５４】
（２）希土類元素の導入
Ｒ−Ｆｅ−Ｂ系多孔質材料の表面および／または細孔内部に導入する希土類金属、希土類合金、希土類化合物は、少なくとも１種類の希土類元素を含んでいれば特段限定されることはない。本発明の効果を有効に発揮させるためには、Ｎｄ、Ｐｒ、Ｄｙ、Ｔｂのうち少なくとも１種またはそれ以上を含むことが望ましい。【０１５５】
希土類金属、希土類合金、希土類化合物のうちの少なくとも１種をＲ−Ｆｅ−Ｂ系多孔質材料の表面および／または細孔内部に導入する方法には、種々の方法があり、本発明では特に特定の方法に限定されない。使用可能な導入方法は、乾式処理と湿式処理に大別される。以下、それぞれの方法について具体的に記載する。【０１５６】
（Ａ）乾式処理
乾式処理としては、公知のスパッタリング法、真空蒸着法、イオンプレーティングなどの物理蒸着法を用いることができる。また、希土類金属、希土類合金、希土類化合物（水素化物など）の少なくとも一種の粉末をＲ−Ｆｅ−Ｂ系多孔質材料と混合し、加熱することにより、希土類元素をＲ−Ｆｅ−Ｂ系多孔質材料中に拡散させてもよい。また、ＰＣＴ／JP２００７／５３８９２号に記載されているように、希土類含有物から希土類元素を気化・蒸着させつつ、Ｒ−Ｆｅ−Ｂ系多孔質材料中に拡散する方法（蒸着拡散法）を用いても良い。【０１５７】
乾式処理時における多孔質材料の温度は、室温でもよいし、加熱によって昇温されていてもよい。ただし、温度が１０００℃以上になると、Ｒ−Ｆｅ−Ｂ系多孔質材料中の集合組織が粗大化し、磁気特性の低下を招くため、乾式処理中における多孔質材料の温度は１０００℃未満に設定することが好ましい。乾式処理時の温度および時間を適切に調整することにより、集合組織の粗大化を抑制することができる。このような熱処理の条件によっては多孔質材料の緻密化が進行し得るが、集合組織の粗大化を抑制するように熱処理を行うと、多孔質材料には細孔が残存する。このため、充分にフルデンス化するためには、多孔質材料を加圧しながら熱処理することが必要になる。【０１５８】
乾式処理時の雰囲気は、適用するプロセスによって適宜選定される。雰囲気中に酸素や窒素が存在すると、処理中の酸化や窒化によって磁気特性劣化を招来する可能性があるため、真空や不活性雰囲気（アルゴンなど）中で処理することが好ましい。【０１５９】
（Ｂ）湿式処理
湿式処理としても、前述した公知の方法を適宜用いて行うことができる。特に、有機溶媒に微粒子を分散させた液（以下、「処理液」と称する。）を用意し、Ｒ−Ｆｅ−Ｂ系多孔質材料の孔部に含浸させる方法を好適に採用できる。この場合は、多孔質材料の細孔中に導入したコロイド溶液の有機溶媒を蒸発させることにより、処理液中に分散していた微粒子の層で細孔を被覆することが可能である。これらの方法により湿式処理を行うとき、化学反応を促進したり、微粒子を多孔質材料の内部にまで確実に含浸させるため、付加的に加熱処理や超音波の印加を行ってもよい。【０１６０】
処理液中に分散させる微粒子は、例えばプラズマＣＶＤ法などの気相法、ゾルゲル法などの液相法などの公知の方法によって作製される。液相法を採用して微粒子を作製する場合、その溶媒（分散媒）は、処理液の溶媒と同一であっても良いし、異なっていてもよい。【０１６１】
処理液中に分散させる微粒子は、希土類の酸化物、フッ化物、酸フッ化物の少なくとも１種を含むことが好ましい。特に、フッ化物や酸フッ化物を用いると、後述する加熱処理などによって、多孔質材料を構成する結晶粒の粒界に希土類元素を効率的に拡散させることができ、本発明の効果が大きい。【０１６２】
微粒子の平均粒子径は１μｍ以下であることが好ましい。平均粒径が１μｍを超えて大きくなりすぎると、処理液への微粒子の分散が困難になったり、Ｒ−Ｆｅ−Ｂ系多孔質材料の内部まで処理液を浸透させることが困難になるからである。平均粒子径は、０．５μｍ以下がより好ましく、０．１μｍ（１００ｎｍ）以下がさらに好ましい。微粒子の粒径の下限は、処理液が安定であるかぎり、特に限定されない。一般に、微粒子の粒径が１ｎｍ未満になると、処理液の安定性が低下することが多いため、微粒子の粒径は１ｎｍ以上であることが好ましく、３ｎｍ以上であることがより好ましく、５ｎｍ以上であることがさらに好ましい。【０１６３】
微粒子を分散させる溶媒（分散媒）は、微粒子の粒径、化学的性質などによって適宜選定されるが、Ｒ−Ｆｅ−Ｂ系多孔質材料の耐食性が高くないため、非水系の溶媒を用いることが好ましい。微粒子の凝集を防ぐために、界面活性剤などの分散剤を処理液に含有させたり、あらかじめ微粒子を表面処理しても良い。【０１６４】
処理液中における微粒子の濃度は、微粒子の粒径、化学的性質、溶媒や分散剤の種類などによって適宜選定されるが、例えば１質量％から５０質量％程度までの範囲内に設定される。【０１６５】
このような処理液に希土類多孔質材料を浸漬すると、毛細管現象により、希土類多孔質材料の内部の細孔まで処理液が浸透する。なお、多孔質材料内部への処理液の浸透（含浸）をより確実に行うためには、多孔質材料内部の細孔に存在していた空気を除去することが有用であるため、含浸処理は一時的に減圧または真空雰囲気とした後、常圧または加圧して行うことが有効である。【０１６６】
含浸処理を行う前の多孔質材料は、研削加工などの加工屑が多孔質材料の表面における細孔を塞いでいる可能性があり、確実な含浸が妨げられる場合がある。このため、含浸の前に、超音波洗浄などにより、多孔質材料の表面を清浄化しておくことが好ましい。【０１６７】
多孔質材料に含浸処理を行なった後、処理液中の溶媒（分散媒）を蒸発させる。溶媒の蒸発は、溶媒の種類によって異なり、室温大気中で十分に蒸発する場合もあるが、必要に応じて加熱および／または減圧を行うことにより、蒸発を促進させることが好ましい。【０１６８】
湿式処理によって導入される材料は、細孔の全体を埋めている必要はなく、細孔表面上に存在していればよいが、少なくとも細孔表面を被覆していることが好ましい。【０１６９】
上記の方法によって、表面および／または細孔内部に希土類元素が導入されたＲ−Ｆｅ−Ｂ系多孔質材料に対して、特性の改善、特に保磁力の向上を目的として、さらに加熱処理を実施しても良い。加熱処理の温度は、加熱の目的に応じて適宜設定される。ただし、加熱温度が１０００℃以上になると、Ｒ−Ｆｅ−Ｂ系多孔質材料中の集合組織が粗大化し、磁気特性の低下を招くため、加熱温度は１０００℃未満とすることが好ましい。加熱雰囲気は、Ｒ−Ｆｅ−Ｂ系多孔質材料の酸化や窒化による磁気特性の低下を抑制するという観点から、真空中やＡｒなどの不活性ガス雰囲気中で行うことが好ましい。【０１７０】
なお、Ｒ−Ｆｅ−Ｂ系多孔質材料と、希土類金属、希土類合金、および／または希土類化合物の組み合わせによっては、Ｒ−Ｆｅ−Ｂ系多孔質材料が固有保磁力（ＨcJ）を有さない場合があり、その場合は、本工程や後述する加熱圧縮処理によって、高い固有保磁力（ＨcJ）を発現しうる永久磁石材料とすることもできる。【０１７１】
また、希土類導入処理後における多孔質材料（複合バルク材料）に対して、前述した加熱圧縮処理を適用すると、真密度の９５％以上に緻密化した複合バルク磁石を得ることができる。【０１７２】
最終的には、本発明の効果の一つである、高い固有保磁力を発現するための着磁工程を行うが、着磁工程を行なうタイミングは、湿式処理の後であることが好ましい。加熱圧縮処理を行う場合は、その処理の後に行うことが好ましい。【０１７３】
なお、上述の方法によって得られた多孔質磁石やフルデンス磁石、コンポジット磁石などを粉砕し、粉末化した後、ボンド磁石などの原料粉末として利用することも可能である。【０１７４】
<多孔質磁石を用いた複合部品>
本発明によって得られた多孔質磁石を用いることで、種々の複合部品を作成することができる。応用例の一つとして、多孔質磁石と粉末状態の軟磁性材料粉末または軟磁性材料粉末の仮成形体とを熱間プレス成形（加熱圧縮）することによって、希土類磁石成形体と軟磁性材料粉末の成形体とが一体化された成形部品を得る方法について、具体的な実施形態を示す。【０１７５】
本実施形態では、上述の方法により、図６（ａ）に示す形状の多孔質磁石１２ａ’、１２ｂ’を用意する一方で、別途、軟磁性材料粉末（例えば、鉄粉末などの軟磁性金属粉末）をプレス成形することにより、図６（ｂ）に示す軟磁性材料粉末の仮成形体２２’を作製する。この工程は、公知のプレス成形方法で行うことができる。好ましい圧力は、３００ＭＰａ以上１ＧＰａ以下である。このとき、軟磁性材料粉末の仮成形体２２’の密度（かさ密度）は、真密度の約７０％以上約９０％以下の範囲にあることが好ましく、約７５％以上約８０％以下がさらに好ましい。圧力が上記の範囲よりも低いと、熱間プレスによる一体化工程における変形量（収縮量）が過大となり、磁石部品および軟磁性部品の相対位置にずれが生じるので、高い寸法精度で磁気回路部品を成形するのが困難となることがある。一方、圧力が上記の範囲よりも高いと、後の一体化工程において十分な接合強度が得られないおそれがある。また、成形温度は、約１５℃以上約４０℃以下であることが好ましく、特に加熱や冷却をする必要は無い。雰囲気は、希土類磁石粉末の酸化を防止するために、不活性ガス（希ガスおよび窒素を含む）雰囲気下で行うことが好ましい。【０１７６】
なお、本発明の製造方法によれば、一体化工程における変形量（体積変化率）は３０％以下となり、高い寸法精度で磁気回路部品を製造することができる。  上述のように、複数の多孔質磁石１２ａ’、１２ｂ’と軟磁性材料粉末の仮成形体２２’を準備した後、図６（ｃ）に示すように、多孔質磁石１２ａ’、１２ｂ’と軟磁性材料粉末の仮成形体２２’とを金型内でセットし、熱間プレス成形する。この熱間プレスにより、多孔質磁石１２ａ’、１２ｂ’は圧縮され、密度の向上した磁石成形体１２ａ，１２ｂに変化する。こうして、図７に示す、複数の磁石成形体１２ａ、１２ｂと軟磁性材料粉末の成形体２２とが一体化された回転子（磁気回路部品）１００を得る。【０１７７】
上記の熱間プレス成形における好ましい圧力は、２０ＭＰａ以上５００ＭＰａ以下である。圧力が上記の範囲よりも低いと、磁石部品と軟磁性材料粉末の成形体との接合強度が十分に得られないおそれがある。圧力が上記の範囲よりも高いと、熱間プレス工程でプレス装置自体が変形してしまうおそれがあり、これを防止するために大型の装置を必要とするなど、製造コストの増大を招くことがある。成形温度は、４００℃以上１０００℃未満であることが好ましく、６００℃以上９００℃以下であることがより好ましく、７００℃以上８００℃以下であることが最も好ましい。成形温度が４００℃よりも低いと、磁石成形体および軟磁性材料粉末の成形体が十分に緻密化されないことがある。また、成形温度が１０００℃以上になると、結晶粒が粗大化し、異方性磁石粉末が有している磁気特性をかえって低下させるおそれがある。また、上記温度および圧力に保持する時間（以下、「成形時間」という。）は、１０秒以上１時間以下であることが好ましく、生産性の観点から１分以上１０分以下の短時間であることがさらに好ましい。もちろん、成形時間は、成形温度および成形圧力との関係で適宜設定されるものであるが、成形時間が１０秒よりも短いと成形体を十分に緻密化できないおそれがあり、また１時間よりも長いと、結晶粒の粗大化によって磁気特性が低下するおそれがある。また、熱間プレス工程は、希土類磁石粉末の酸化を防止するために、不活性ガス（希ガスおよび窒素を含む）雰囲気下で行うことが好ましい。【０１７８】
このようにして得られる回転子１００における磁石成形体１２ａ、１２ｂの密度は真密度の約９５％以上であり、軟磁性材料粉末の成形体２２の密度は真密度の約９５％以上である。  ここでは、多孔質磁石１２ａ’、１２ｂ’と別に、軟磁性材料粉末の仮成形体２２’を予め成形し、これを熱間プレス形成することによって一体化する例を説明したが、軟磁性材料粉末の仮成形体２２’を予め形成することなく、多孔質磁石１２ａ’、１２ｂ’と粉末状態のままの軟磁性材料粉末とを熱間プレス成形することによって、一体化することも出来る。但し、高い寸法精度の磁気回路部品を得るためには、上述したように、軟磁性部品の仮成形体および多孔質磁石を予め作製してから、これらを一体化するというプロセスが好ましい。
【実施例】
【０１７９】
[実施例１]
以下の表１に示す組成の合金（狙い組成：Ｎｄ13.65ＦｅbalＣｏ16Ｂ6.5Ｇａ0.5Ｚｒ0.09（原子％））を用意し、上述した実施形態の製造方法により、多孔質の希土類永久磁石を作製した。表１における数値の単位は質量％である。以下、本実施例の作製方法を説明する。【０１８０】
【表１】
2007135981.tif 000003
【０１８１】
まず、表１の組成を有する急冷凝固合金をストリップキャスト法で作製した。得られた急冷凝固合金を水素吸蔵崩壊法によって粒径４２５μｍ以下の粉末に粗粉砕した後、ジェットミルを用いて粗粉末を微粉砕し、平均粒径４．４μｍの微粉末を得た。なお、「平均粒径」は、レーザー回折式粒度分布測定装置（Ｓｙｍｐａｔｅｃ社製、ＨＥＲＯＳ／ＲＯＤＯＳ）における５０％体積中心粒径（Ｄ50）である。【０１８２】
この微粉末をプレス装置の金型に充填し、１．５テスラ（Ｔ）の磁界中において、磁界と垂直方向に２０ＭＰａの圧力を印加して圧粉体を作製した。圧粉体の密度は、寸法と単重に基づいて計算すると、４．１９ｇ／ｃｍ3であった。【０１８３】
次に、圧粉体に対して前述のＨＤＤＲ処理を行った。具体的には、圧粉体を１００ｋＰａ（大気圧）のアルゴン流気中で８４０℃まで加熱し、その後、雰囲気を１００ｋＰａ（大気圧）の水素流気に切り替えた後、８４０℃を２時間保時して水素化・不均化反応を行った。その後、８４０℃のまま５．３ｋＰａに減圧したアルゴン流気中で１時間保時し、脱水素・再結合処理を行った。次に、大気圧Ａｒ流気中で室温まで冷却し、実施例のサンプルを得た。【０１８４】
こうして得られたサンプルの寸法を測定し、加熱処理前の寸法と比較した。磁界方向の収縮率および金型方向の収縮率を計算し、収縮比を求めると、１．３９であった。ここで、収縮率（％）は、（加熱処理前寸法−加熱処理後寸法）÷加熱処理前寸法×１００で表され、収縮比は、（磁界方向の収縮率／金型方向の収縮率）で表される。【０１８５】
また、ＤＲ処理直後におけるサンプル中の酸素量を測定した結果は０．４５質量％であり、表１のＮｄ、Ｐｒ、Ｆｅ、Ｃｏから求めた余剰希土類量Ｒ’は０．７６原子％であった。【０１８６】
サンプルの磁界印加方向に対して垂直な面をＸ線回折装置で評価した。その結果、Ｎｄ2Ｆｅ14Ｂ相を有し、容易磁化軸方向が磁界方向に配向していることを確認した。また、サンプルの破断面を走査型電子顕微鏡（ＳＥＭ）で観察した。図８は、サンプルの破断面を示すＳＥＭ写真である。図８が図１と異なる主要な点は、その倍率にある。なお、図８には、相互に結合した粉末粒子Ａと、粉末粒子Ａの間に位置する空隙Ｂ（長径１μｍ以上２０μｍ以下の細孔）とが示されている。粉末粒子Ａは、その内部に平均結晶粒径０．１μｍ以上１μｍ以下のＮｄ2Ｆｅ14Ｂ型結晶相の集合組織を有している。図８における粉末粒子Ａは、図３（ｂ）に模式的に示されている粉末粒子Ａ１、Ａ２に相当し、図８における空隙Ｂは、図３（ｂ）における空隙Ｂに相当している。また、図８におけるＣの領域は、図３（ｂ）における粒子の結合部Ｃに相当している。【０１８７】
図８から明らかなように、実施例の磁石は１μｍ〜２０μｍの孔が分散した多孔質構造を有している。このような多孔質構造は、平均粒径１０μｍ未満の粉末粒子が焼結することによって形成されたものであるが、通常の焼結磁石とは異なり、緻密化されておらず、密度が低い。このような構造は、ＨＤＤＲ処理の温度を通常の焼結温度（１１００℃程度）よりも充分に低い温度で実施することによって得られる。もし仮に高温（１０００〜１１５０℃）でＤＲ処理を行うと、焼結体の密度は向上し、多孔質磁石を得ることはできなくなる。また、そのような高温でＤＲ処理を行うと、異常なレベルに粒成長が進行し、磁石特性が大きく劣化する可能性が高い。【０１８８】
本実施例のサンプルでは、通常の焼結磁石とは異なり、焼結過程でＨＤＤＲ処理が進行するため、各粉末粒子の内部で０．１μｍ〜１μｍの微細な結晶相からなる集合組織が形成される。【０１８９】
また、図８の粉末粒子を構成する集合組織は、領域ａのように、比較的角張った微細結晶で構成される領域と、領域ａ’のように比較的丸みを帯びた微細結晶で構成される領域の２種類の態様が観察される。特許文献１に記載されるような、従来のＨＤＤＲ磁粉の態様と比較すると、領域ａ’のような比較的丸みを帯びた微細結晶は、従来のＨＤＤＲ磁粉において、ＨＤＤＲ処理後に粉砕を行わない場合の個々の粒子表面の態様と一致する。一方、領域ａのように比較的角張った微細結晶で構成される領域は、従来のＨＤＤＲ磁粉において、ＨＤＤＲ処理後に粉末を粉砕した場合の個々の粒子の破断面の態様と一致する。これらの点を踏まえると、図８の領域ａはＨＤＤＲ処理によって結合された個々の粉末粒子の、ＨＤＤＲ処理後の破断面（すなわち粉末粒子の内部）の形態であり、領域ａ’は、圧粉体を構成していた個々の粉末粒子のＨＤＤＲ処理後の粒子表面の形態であるということがわかる。試料の破断面において、このような領域a、ａ’の２つの微細結晶の形態を有する態様は、本発明の製法、すなわち、微粉末の圧粉体にしたものをＨＤＤＲ処理することによって得られる多孔質磁石の特徴の一つである。【０１９０】
次に、サンプルの表面を表面研削盤で研削し、寸法１０×１１×１２ｍｍの角柱に加工した。図９は、研磨面のＫｅｒｒ顕微鏡写真である。図９において、曲線Ｆに囲まれた部分は、研磨面に現れた空隙の一部を示している。空隙の長径は１μｍ〜２０μｍ程度であることがわかる。図９において、曲線Ｇに囲まれた部分は、硬磁性相を示している。【０１９１】
なお、研磨加工によるサンプルの割れ、欠けは観察されなかった。【０１９２】
サンプルの寸法および単重からサンプルの密度を計算すると、５．４６ｇ／ｃｍ3であった。研削加工を行ったサンプルを３．２ＭＡ／ｍのパルス磁界で着磁した後、磁気特性をＢＨトレーサー（装置名：ＭＴＲ−１４１２（メトロン技研社製））で測定した。結果を表２に示す。【０１９３】
【表２】
2007135981.tif 000004
【０１９４】
表２において、Ｊmaxは、着磁したサンプルの着磁方向に２テスラ（Ｔ）まで外部磁界Ｈを印加したときのサンプルの磁化Ｊ（Ｔ）の最大測定値である。また、ＨkはＢr×０．９となる外部磁界Ｈの値であり、Ｈk／ＨcJが高いほど、減磁曲線の角型性に優れている。【０１９５】
図１０は、本実施例および比較例について、減磁曲線を示すグラフである。グラフの縦軸は磁化Ｊ、横軸は外部磁界Ｈである。図１０に示される比較例は、平均粒径約７０μｍのＨＤＤＲ磁粉を用いて従来法によって作製したボンド磁石（密度５．９ｇ／ｃｍ3）のうち、Ｂr，ＨcJが実施例とほぼ同等のものの減磁曲線を示している。このボンド磁石は、（ＢＨ）max＝１４３ｋＪ／ｍ3、Ｈk／ＨcJ＝０．３６という特性を示した。図１０から明らかなように、本実施例は比較例に比べて減磁曲線の角形性に優れており、高い（ＢＨ）maxが得られる。【０１９６】
[実施例２]
次に、アルゴン雰囲気中において実施例１の多孔質磁石を乳鉢で粉砕し、分級することにより、粒径７５〜３００μｍの粉末を作製した。この粉末を円筒型のホルダに投入し、８００ｋＡ／ｍの磁界中で配向しながらパラフィンで固定した。得られたサンプルを４．８ＭＡ／ｍのパルス磁界で着磁した後、磁気特性を振動試料型磁束計（ＶＳＭ：装置名ＶＳＭ５（東英工業社製））で測定した。なお、反磁界補正は行っていない。測定結果を表３に示す。【０１９７】
【表３】
2007135981.tif 000005
【０１９８】
表中のＪmaxおよびＢrは、サンプルの真密度が７．６ｇ／ｃｍ3であるとして計算によって求めた。なお、Ｊmaxは、着磁したサンプルの着磁方向に２テスラ（Ｔ）まで外部磁界Ｈを印加したときのサンプルの磁化Ｊ（Ｔ）の測定値を、ＶＳＭ測定における鏡像効果を考慮して補正した値である。このように、多孔質焼結磁石を粉砕することによって得られる磁石粉末も優れた磁気特性を発揮する。このような磁石粉末はボンド磁石に好適に用いられる。【０１９９】
上記の各実施例に関する測定・観察結果からわかるように、本発明の多孔質磁石は、減磁曲線の角型性に優れる。また、加熱処理時における収縮の異方性が１．３９と小さい（通常の焼結磁石は２以上になる）。また、機械加工が十分に可能な強度を有しており、そのまま樹脂含浸を行うことなくバルク磁石体として使用することが可能である。さらに、多孔質磁石を粉砕し、粉末化しても、保磁力ＨcJの低下が少なく、ボンド磁石用の磁粉としても利用できる。【０２００】
［実施例３］
本実施例では、図４に示すホットプレス装置を用いて実施例１の多孔質磁石を高密度化し、フルデンス磁石を作製した。具体的には、実施例１の多孔質磁石を用意し、その多孔質磁石を研削加工した後、カーボン製のダイス内にセットした。このダイスをホットプレス装置内にセットし、真空中において７００℃の条件下、５０ＭＰａの圧力で圧縮した。【０２０１】
ホットプレス後におけるフルデンス磁石の密度は７．５８ｇ／ｃｍ3であった。このフルデンス磁石の磁気特性をＢＨトレーサー（装置名：ＭＴＲ−１４１２（メトロン技研社製））で測定した。結果を表４に示す。なお、Ｊmaxは、着磁したサンプルの着磁方向に２テスラ（Ｔ）まで外部磁界Ｈを印加したときのサンプルの磁化Ｊ（Ｔ）の最大測定値である。【０２０２】
【表４】
2007135981.tif 000006
【０２０３】
以上の結果から、本発明の製造方法を用いることで、減磁曲線の角型性に優れ、且つ加熱処理時における収縮の異方性が１．３９と小さい（通常の焼結磁石は２以上になる）多孔質磁石が得られた。また、この多孔質磁石は機械加工が十分可能な強度を有していた。また、焼結磁石に比べて一桁以上微細な結晶粒をもつため、薄物に加工した際の表面劣化による磁気特性の低下が少ない。さらに、ホットプレス、熱間圧延等の加熱圧縮により高密度化が容易に可能である。【０２０４】
このように本発明によ多孔質磁石を加熱圧縮して高密度化すれば、従来技術と比較して、以下に示す有利な効果を得ることができる。【０２０５】
（１）平均粒径１０μｍ以下の原料粉末を用いるため、従来のＨＤＤＲ磁粉を用いた場合に比べ、磁粉同士の接触面積が増えることで、相対的に低い圧粉体密度でも取り回し可能となり、仮成形時のプレス圧を低減でき、工業的量産性に優れている。また、圧粉体の密度を抑えることで、圧粉体の密度を上昇させると共に生じる配向の乱れを抑えることができる。【０２０６】
（２）ＨＤＤＲ処理を行う前の磁粉は低保磁力であるので、これを磁界中で成形して圧粉体を作製すると、圧粉体の脱磁が容易である。また、圧粉体はＨＤＤＲ処理により完全に消磁状態になるため、取り扱いが容易な状態で加熱圧縮（熱間加工）を行うことができる。【０２０７】
（３）ＨＤＤＲ反応後に得られる多孔質磁石は機械加工が可能な程度の強度を有しているため、従来のＨＤＤＲ磁粉を用いたフルデンス磁石で必要とした加熱圧縮時の金型（ダイス）への投入を必ずしも必要としない。また、多孔質磁石の段階で、すでに配向させたものを得ることができるため、加熱圧縮直前に金型内で磁界配向させたり、熱間塑性加工を行なったりして異方化させる必要がない等の理由で、工業的量産性に優れていると共に、磁気特性、設計自由度のより高い磁石が得られる。【０２０８】
（４）本発明で使用する多孔質磁石は、従来のＨＤＤＲ磁粉に比べて良好な角型性を示すため、フルデンス化のために加熱圧縮を行った後も良好な角型性を維持できる。【０２０９】
（５）加熱圧縮の工程において、熱間塑性加工による異方化を適応した場合も、従来磁粉を用いるよりも、高い異方性を有する磁石が高生産性で得られる。【０２１０】
［実施例４］
まず、実施例１について説明した方法と同一の方法により、多孔質磁石１２ａ’および１２ｂ’を得た。本実施例では、図１１（ａ）〜（ｄ）に示すように、これらの多孔質磁石１２ａ’および１２ｂ’と鉄芯仮成形体２２’とに対して「熱間プレス成形」を実施する。【０２１１】
図１１（ａ）に示す熱間プレス装置は、所定の形状のキャビティを形成することができる孔を有するダイ３２と、ダイ３２の孔内を移動することが可能な下パンチ４２ａ、４２ｂと、センターシャフト４２ｃと、これらを支持するとともに必要に応じて上下に移動可能な下ラム５２と、ダイ３２の孔内を移動することが可能な上パンチ４４ａ、４４ｂと、これらを支持するとともに必要に応じて上下に移動可能な上ラム５４とを有している。下パンチ４２ａおよび上パンチ４４ａは、多孔質磁石１２ａ’１２ｂ’を加圧するためのもので、下パンチ４２ｂおよび上パンチ４４ｂは、鉄芯仮成形体２２’を加圧するためのものである。このように、多孔質磁石１２ａ’１２ｂ’と、鉄芯仮成形体２２’とに対して、独立に加圧できるプレス装置（「多軸プレス装置」と呼ばれることもある。）を用いることによって、各仮成形体に適した加圧プロセスを行うことは、圧縮初期に大きい、仮成形体間の圧縮変形量の違いを吸収することができるので好ましい。また、図では省略しているが、熱間プレス装置は、加熱装置を備えており、下ラム５２、ダイ３２および上下パンチ４２ａ、４２ｂ、４４ａ、４４ｂおよびセンターシャフト４２ｃは所定の温度に加熱される。【０２１２】
まず、図１１（ａ）に示すように、多孔質磁石１２ａ’および１２ｂ’と鉄芯仮成形体２２’とをダイ３２の所定の位置に組み立てる。このとき、多孔質磁石１２ａ’および１２ｂ’と鉄芯仮成形体２２’は、図６（ｃ）に示すように組み立てられ、鉄芯仮成形体の孔２２ａ’内をセンターシャフト４２ｃが貫通する。【０２１３】
次に、図１１（ｂ）に示すように、下パンチ４２ａ、４２ｂおよび上パンチ４４ａ、４４ｂを上下に移動し、組み立てられた多孔質磁石１２ａ’および１２ｂ’と鉄芯仮成形体２２’とをダイ３２内に形成されるキャビティ内に挿入する。その後、キャビティの温度を例えば約８００℃に維持する。【０２１４】
次に、図１１（ｃ）に示すように、下パンチ４２ａ、４２ｂおよび上パンチ４４ａ、４４ｂを上下に移動することによって、多孔質磁石１２ａ’および１２ｂ’と鉄芯仮成形体２２’とを加圧する。圧力は２ｔｏｎ／ｃｍ2で、５分間加圧する。【０２１５】
次に、図１１（ｄ）に示すように、下パンチ４２ａ、４２ｂおよび上パンチ４４ａ、４４ｂを上下に移動することによって、磁石部品１２ａ、１２ｂと鉄芯（軟磁性部品）２２とが一体化された回転子１００をダイ３２から取り出す。【０２１６】
この後、室温まで冷却することによって、回転子１００が得られる。この後、焼結工程を行う必要はない。【０２１７】
上述の製造方法で試作した磁石部品１２ａ、１２ｂの密度は例えば７．４ｇ／ｃｍ3で、真密度（７．６ｇ／ｃｍ3）の９７．４％であり通常の焼結磁石の密度と同等であった。また、鉄芯２２の密度は７．７ｇ／ｃｍ3で、真密度（７．８ｇ／ｃｍ3）の９８．７％であった。【０２１８】
試作した回転子は、例えば３３０００回転でも破壊が起こらず、十分な接合強度を有していた。せん断試験によって測定した磁石部品１２ａ、１２ｂと鉄芯２２との接合強度は５７ＭＰａであった。また、表面磁束密度は０．４２Ｔを得ることができた。【０２１９】
なお、さらに量産性を向上するために、以下のようなプロセスにすることもできる。【０２２０】
まず、図１１（ａ）に示した組み立て工程を熱間プレス装置とは別に用意したダイおよびパンチのセット内で行い、結晶成長が起こらない程度の温度（例えば６００℃程度）まで予備的に加熱する。所定の温度に到達した後、当該セットを熱間プレス装置に移動し、そこで高周波誘導加熱もしくは通電加熱により、短時間で最適な温度（例えば８００℃）まで昇温し、引き続き短時間一体化プレスを行う。また、上記のダイおよびパンチのセットを複数個準備し、上記の予備的な加熱工程から一体化プレス工程までを減圧あるいは不活性ガス雰囲気中で、例えばプッシャー炉方式を用いて複数の処理を連続的に行うことにより、さらに効率的な生産が可能である。【０２２１】
［実施例５］
まず、実施例１の多孔質磁石と同一の多孔質材料を用意する。次に、この多孔質材料を外周刃切断機および研削加工機により７ｍｍ×７ｍｍ×５ｍｍのサイズに加工した。この加工による多孔質材料の割れ、欠けは観察されなかった。多孔質材料に対する超音波洗浄を行った後、ナノ粒子分散コロイド溶液に多孔質材料を浸漬した。このコロイド溶液は、Ｃｏナノ粒子を分散させたコロイド溶液であり、Ｃｏ粒子の平均粒径：約１０μｍ、溶媒：テトラデカン、固形分濃度６０質量％であった。ナノ粒子分散コロイド溶液はガラス製容器内に入れられ、多孔質材料を浸漬させた状態で真空デシケータ内に挿入し、減圧下に置いた。処理中の雰囲気圧力は約１３０Ｐａに調整した。【０２２２】
減圧により多孔質材料及びナノ粒子分散コロイド溶液内では気泡が発生した。気泡の発生が止んだ後、大気圧に一旦戻した。その後、真空乾燥機内に多孔質材料を挿入し、約１３０Ｐａの雰囲気圧力下で２００℃に加熱し、溶媒を蒸発させ、乾燥を行った。こうして、本発明による複合バルク材料のサンプルを得た。【０２２３】
上記の方法により得られた複合バルク材料をホットプレス装置内にセットし、真空中において７００℃の条件下、５０ＭＰａの圧力で圧縮した。ホットプレス後におけるフルデンス複合バルク磁石の密度は７．７３ｇ／ｃｍ3であった。【０２２４】
本実施例のサンプルについて、３．２ＭＡ／ｍのパルス磁界で着磁した後、磁気特性をＢＨトレーサー（装置名：ＭＴＲ−１４１２（メトロン技研社製））で測定した。結果を表５に示す。【０２２５】
【表５】
2007135981.tif 000007
【０２２６】
本実施例では、ナノ粒子分散コロイド溶液に多孔質材料の全体を浸漬したが、毛細管現象を利用して溶液を多孔質磁石材料の内部に浸透させることができるため、多孔質材料の一部のみをナノ粒子分散コロイド溶液に浸漬させてもよい。【０２２７】
（参考例）
まず、上記の実施例１における方法と同一の方法により、多孔質材料を作製した。ここでは、参考例として、多孔質材料に含浸処理を行うことなく、そのまま熱間成形法にてフルデンス化した磁石を作製し、特性を評価した。具体的には、上記の方法により得られた多孔質材料をホットプレス装置内にセットし、真空中において７００℃の条件下、５０ＭＰａの圧力で圧縮した。ホットプレス後におけるフルデンス磁石の密度は７．５８ｇ／ｃｍ3であった。得られたフルデンス磁石に対して、３．２ＭＡ／ｍ以上のパルス磁界で着磁した後、磁気特性をＢＨトレーサー（装置名：ＭＴＲ−１４１２（メトロン技研社製）で測定した。結果を以下の表６に示す。【０２２８】
【表６】
2007135981.tif 000008
【０２２９】
以上の結果からわかるように、本発明の方法を用いて作製された複合バルク磁石（コンポジット磁石）では、多孔質材料に含浸処理を行うことなく、そのまま熱間成形法にてフルデンス化した参考例の磁石に比べて残留磁束密度Ｂrが向上した。また、実施例では容易磁化方向の減磁曲線に変曲点が見られず、複合バルク磁石が硬磁性相（Ｎｄ2Ｆｅ14Ｂ型化合物）及び軟磁性相（金属ナノ粒子）が混在するコンポジット磁石として動作することを確認した。【０２３０】
［実施例６］
まず、実施例１の多孔質磁石と同一の多孔質材料を用意する。次に、この多孔質材料を外周刃切断機および研削加工機により２０ｍｍ×２０ｍｍ×２０ｍｍのサイズに加工した。この加工による多孔質材料の割れ、欠けは観察されなかった。多孔質材料に対する超音波洗浄を行った後、ＤｙＦ3微粒子分散液に多孔質材料を浸漬した。これは、粒径０．０５〜０．５μｍのＤｙＦ3微粒子をドデカンに分散させた液である、ＤｙＦ3微粒子分散液はガラス製容器内に入れられ、多孔質材料を浸漬させた状態で真空デシケータ内に挿入し、減圧下に置いた。処理中の雰囲気圧力は約１３０Ｐａに調整した。【０２３１】
減圧により多孔質材料及びＤｙＦ3微粒子分散液内では気泡が発生した。気泡の発生が止んだ後、大気圧に一旦戻した。その後、真空乾燥機内に多孔質材料を挿入し、約１３０Ｐａの雰囲気圧力下で２００℃に加熱し、溶媒を蒸発させ、乾燥を行った。こうして、本発明による複合バルク材料のサンプルを得た。【０２３２】
上記の方法により得られた複合バルク材料をホットプレス装置内にセットし、真空中において７００℃の条件下、５０ＭＰａの圧力で圧縮した。ホットプレス後におけるフルデンス複合バルク磁石の密度は７．５５ｇ／ｃｍ3であった。【０２３３】
その後、得られたフルデンス複合バルク磁石を８００℃で３時間加熱した後、冷却を行った。【０２３４】
本実施例のサンプルについて、３．２ＭＡ／ｍのパルス磁界で着磁した後、磁気特性をＢＨトレーサー（装置名：ＭＴＲ−１４１２（メトロン技研社製））で測定した。結果を表７に示す。【０２３５】
【表７】
2007135981.tif 000009
【０２３６】
本実施例では、ＤｙＦ3微粒子分散液に多孔質材料の全体を浸漬したが、毛細管現象を利用して溶液を多孔質磁石材料の内部に浸透させることができるため、多孔質材料の一部のみをＤｙＦ3微粒子分散液に浸漬させてもよい。【０２３７】
以上の結果からわかるように、本発明の方法を用いて作製された複合バルク磁石では、多孔質材料に含浸処理を行うことなく、そのまま熱間成形法にてフルデンス化した参考例の磁石に比べて固有保磁力ＨcJが向上した。【０２３８】
［実施例７］
以下の表８に示す狙い組成の急冷凝固合金Ｂ〜Ｆをストリップキャスト法で作製した。得られた急冷凝固合金を実施例１と同様の方法を用いて、粗粉砕および微粉砕、磁界中での成形を行い、密度４．１８〜４．２２ｇ／ｃｍ3の圧粉体を作製した。なお、微粉末の平均粒径は、表８に示すとおりである（測定方法は実施例１と同じで、５０％中心粒径（Ｄ50）を平均粒径とする）。【０２３９】
【表８】
2007135981.tif 000010
【０２４０】
次に、圧粉体に対して、前述のＨＤＤＲ処理を行った。具体的には、圧粉体を１００ｋＰａ（大気圧）のアルゴン流気中で表８に示すＨＤ温度まで加熱し、その後、雰囲気を１００ｋＰａ（大気圧）の水素流気に切り替えた後、表８に示すＨＤ温度・時間で保持して水素化・不均化反応を行った。その後、表８のＨＤ温度のまま、５．３ｋＰａに減圧したアルゴン流気中で１時間保持し、脱水素、再結合反応を行った。次に、大気圧アルゴン流気中で室温まで冷却し、実施例のサンプルを得た。得られた個々のサンプルの破断面を観察した結果、図１の写真と同様の態様を有する微細結晶の集合組織と細孔で構成されていることを確認した。【０２４１】
次に、サンプルの表面を表面研削盤で加工し、加工後のサンプルの寸法および単重からサンプルの密度を計算した。結果を表９に示す。なお、加工による磁石の割れなどは見られないことから、サンプルは十分な機械強度を有していることを確認した。研削加工を行ったサンプルを３．２ＭＡ／ｍのパルス磁界で着磁した後、磁気特性をＢＨトレーサー（装置名：ＭＴＲ−１４１２（メトロン技研社製））で測定した。結果を表９に示す。なお、表１０において、Ｊmaxは、着磁したサンプルの着磁方向に２テスラ（Ｔ）まで外部磁界Ｈを印加したときのサンプルの磁化Ｊ（Ｔ）の最大測定値である。また、Ｈkは、実施例１と同様、Ｂr×０．９となる外部磁界Ｈの値である。【０２４２】
【表９】
2007135981.tif 000011
【０２４３】
本検討の結果から、いずれのＲ−Ｆｅ−Ｑ合金組成においても、本発明の効果である、優れた角形性を有した多孔質磁石が得られることを確認するとともに、Ｆｅの一部をＣｏやＮｉで置換しても同様の効果が得られることを確認した。【０２４４】
［実施例８］
以下の表１０に示す狙い組成の急冷凝固合金Ｇ〜Ｌをストリップキャスト法で作製した。得られた急冷凝固合金を実施例１と同様の方法を用いて、粗粉砕および微粉砕、磁界中での成形を行い、密度４．１８〜４．２２ｇ／ｃｍ3の圧粉体を作製した。なお、微粉末の平均粒径は、表１０に示すとおりである（測定方法は実施例１と同じで、５０％中心粒径（Ｄ50）を平均粒径とする）。【０２４５】
【表１０】
2007135981.tif 000012
【０２４６】
次に、圧粉体に対して、前述のＨＤＤＲ処理を行った。具体的には、圧粉体を１００ｋＰａ（大気圧）のアルゴン流気中で８６０℃まで加熱し、その後、雰囲気を１００ｋＰａ（大気圧）の水素流気に切り替えた後、８６０℃で３０分間保持して水素化・不均化反応を行った。その後、８６０℃のまま、５．３ｋＰａに減圧したアルゴン流気中で１時間保持し、脱水素、再結合反応を行った。次に、大気圧アルゴン流気中で室温まで冷却し、実施例のサンプルを得た。得られた個々のサンプルの破断面を観察した結果、図１の写真と同様の態様を有する微細結晶の集合組織と細孔で構成されていることを確認した。【０２４７】
次に、サンプルの表面を表面研削盤で加工し、加工後のサンプルの寸法および単重からサンプルの密度を計算した。結果を表１１に示す。なお、加工による磁石の割れなどは見られないことから、サンプルは十分な機械強度を有していることを確認した。研削加工を行ったサンプルを３．２ＭＡ／ｍのパルス磁界で着磁した後、磁気特性をＢＨトレーサー（装置名：ＭＴＲ−１４１２（メトロン技研社製））で測定した。結果を表１１に示す。なお、表１１において、Ｊmaxは、着磁したサンプルの着磁方向に２テスラ（Ｔ）まで外部磁界Ｈを印加したときのサンプルの磁化Ｊ（Ｔ）の最大測定値である。また、Ｈkは、実施例１と同様、Ｂr×０．９となる外部磁界Ｈの値である。【０２４８】
【表１１】
2007135981.tif 000013
【０２４９】
本検討の結果から、いずれのＲ−Ｆｅ−Ｑ合金組成に種々の元素を添加しても本発明の効果である、優れた角形性を有した多孔質磁石が得られることを確認した。【０２５０】
［実施例９］
以下の表１２に示す狙い組成の急冷凝固合金Ｍをストリップキャスト法で作製した。得られた急冷凝固合金を実施例１と同様の方法を用いて、粗粉砕および微粉砕、磁界中での成形を行い、密度４．２０ｇ／ｃｍ3の圧粉体を作製した。なお、微粉末の平均粒径は、表１２に示すとおりである（測定方法は実施例１と同じで、５０％中心粒径（Ｄ50）を平均粒径とする）。【０２５１】
【表１２】
2007135981.tif 000014
【０２５２】
次に、圧粉体に対して、前述のＨＤＤＲ処理を行った。具体的には、圧粉体を１００ｋＰａ（大気圧）のアルゴン流気中で８８０℃まで加熱し、その後、雰囲気を１００ｋＰａ（大気圧）の水素流気に切り替えた後、８８０℃で３０分間保持して水素化・不均化反応を行った。その後、８８０℃のまま、５．３ｋＰａに減圧したアルゴン流気中で１時間保持し、脱水素、再結合反応を行った。次に、大気圧アルゴン流気中で室温まで冷却し、実施例のサンプルを得た。得られた個々のサンプルの破断面を観察した結果、図１の写真と同様の態様を有する微細結晶の集合組織と細孔で構成されていることを確認した。【０２５３】
次に、サンプルの表面を表面研削盤で加工し、加工後のサンプルの寸法および単重からサンプルの密度を計算した。結果を表１３に示す。なお、加工による磁石の割れなどは見られないことから、サンプルは十分な機械強度を有していることを確認した。研削加工を行ったサンプルを３．２ＭＡ／ｍのパルス磁界で着磁した後、磁気特性をＢＨトレーサー（装置名：ＭＴＲ−１４１２（メトロン技研社製））で測定した。結果を表１３に示す。なお、表１３において、Ｊmaxは、着磁したサンプルの着磁方向に２テスラ（Ｔ）まで外部磁界Ｈを印加したときのサンプルの磁化Ｊ（Ｔ）の最大測定値である。また、Ｈkは、実施例１と同様、Ｂr×０．９となる外部磁界Ｈの値である。【０２５４】
【表１３】
2007135981.tif 000015
【０２５５】
本検討の結果から、組成、添加元素、作製条件などを適切に選定することで、優れた角形性に加え、従来のＨＤＤＲ磁粉を用いたボンド磁石では到達し得ない、優れた（ＢＨ）maxを有する多孔質バルク磁石が得られることがわかった。【０２５６】
［実施例１０］
以下の表１４に示す狙い組成の急冷凝固合金Ｎ〜Ｑをストリップキャスト法で作製した。得られた急冷凝固合金を実施例１と同様の方法を用いて、粗粉砕および微粉砕、磁界中での成形を行い、密度４．２０ｇ／ｃｍ3の圧粉体を作製した。なお、微粉末の平均粒径は、表１４に示すとおりである（測定方法は実施例１と同じで、５０％中心粒径（Ｄ50）を平均粒径とする）。【０２５７】
【表１４】
2007135981.tif 000016
【０２５８】
次に、圧粉体に対して、前述のＨＤＤＲ処理を行った。具体的には、圧粉体を１００ｋＰａ（大気圧）のアルゴン流気中で８６０℃まで加熱し、その後、雰囲気を１００ｋＰａ（大気圧）の水素流気に切り替えた後、８６０℃で２時間保持して水素化・不均化反応を行った。その後、８６０℃のまま、５．３ｋＰａに減圧したアルゴン流気中で１時間保持し、脱水素、再結合反応を行った。次に、大気圧アルゴン流気中で室温まで冷却し、実施例のサンプルを得た。得られた個々のサンプルの破断面を観察した結果、図１の写真と同様の態様を有する微細結晶の集合組織と細孔で構成されていることを確認した。【０２５９】
次に、サンプルの表面を表面研削盤で加工し、加工後のサンプルの成分をＩＣＰ発光分光分析装置（装置名：ＩＣＰＶ-１０１７（（株）島津製作所製））で、ならびに酸素量をガス分析装置（装置名：ＥＧＭＡ−６２０Ｗ（（株）堀場製作所製））で評価した結果、ならびに、本結果から算出した余剰希土類量Ｒ’の値を表１５に示す。なお、余剰希土類量の算出に当たっては、表１５に示す元素以外の不純物は全てＦｅとして計算を行った。【０２６０】
【表１５】
2007135981.tif 000017
【０２６１】
加工後のサンプルの寸法および単重からサンプルの密度を計算した。結果を表１６に示す。なお、加工による磁石の割れなどは見られないことから、サンプルは十分な機械強度を有していることを確認した。研削加工を行ったサンプルを３．２ＭＡ／ｍのパルス磁界で着磁した後、磁気特性をＢＨトレーサー（装置名：ＭＴＲ−１４１２（メトロン技研社製））で測定した。結果を表１６に示す。なお、表１６において、Ｊmaxは、着磁したサンプルの着磁方向に２テスラ（Ｔ）まで外部磁界Ｈを印加したときのサンプルの磁化Ｊ（Ｔ）の最大測定値である。また、Ｈkは、実施例１と同様、Ｂr×０．９となる外部磁界Ｈの値である。【０２６２】
【表１６】
2007135981.tif 000018
【０２６３】
本検討の結果から、種々のＲ量を有する各組成に対しても、本発明の効果である、優れた角形性を有した多孔質磁石が得られることを確認した。また、余剰希土類量Ｒ’を１原子％以上とすることにより、比較的高い保磁力ＨcJが得られることを確認した。【０２６４】
［実施例１１］
以下の表１７に示す狙い組成の合金ＯおよびＲを作製した。なお、合金Ｏは表１５に示す合金Ｏと同一のものである。一方、合金Ｒは合金Ｎと同一の狙い組成の合金を高周波溶解法によって溶解した後、水冷鋳型に鋳込んで作製したインゴットをＡｒ雰囲気１０００℃×８時間で均質化熱処理したものである。いずれの合金も実施例１と同様の方法を用いて、粗粉砕および微粉砕、磁界中での成形を行い、密度４．１８〜４．２０ｇ／ｃｍ3の圧粉体を作製した。なお、微粉末の平均粒径は、表１７に示すとおりである（測定方法は実施例１と同じで、５０％中心粒径（Ｄ50）を平均粒径とする）。【０２６５】
【表１７】
2007135981.tif 000019
【０２６６】
次に、圧粉体に対して、前述のＨＤＤＲ処理を行った。具体的には、圧粉体を１００ｋＰａ（大気圧）のアルゴン流気中で８６０℃まで加熱し、その後、雰囲気を１００ｋＰａ（大気圧）の水素流気に切り替えた後、８６０℃で２時間保持して水素化・不均化反応を行った。その後、８６０℃のまま、５．３ｋＰａに減圧したアルゴン流気中で１時間保持し、脱水素、再結合反応を行った。次に、大気圧アルゴン流気中で室温まで冷却し、実施例のサンプルを得た。得られた個々のサンプルの破断面を観察した結果、図１の写真と同様の態様を有する微細結晶の集合組織と細孔で構成されていることを確認した。【０２６７】
次に、サンプルの表面を表面研削盤で加工し、加工後のサンプルの寸法および単重からサンプルの密度を計算した。結果を表１８に示す。なお、加工による磁石の割れなどは見られないことから、サンプルは十分な機械強度を有していることを確認した。研削加工を行ったサンプルを３．２ＭＡ／ｍのパルス磁界で着磁した後、磁気特性をＢＨトレーサー（装置名：ＭＴＲ−１４１２（メトロン技研社製））で測定した。結果を表１８に示す。なお、表１８において、Ｊmaxは、着磁したサンプルの着磁方向に２テスラ（Ｔ）まで外部磁界Ｈを印加したときのサンプルの磁化Ｊ（Ｔ）の最大測定値である。また、Ｈkは、実施例１と同様、Ｂr×０．９となる外部磁界Ｈの値である。【０２６８】
【表１８】
2007135981.tif 000020
【０２６９】
本検討の結果から、種々の原料作製方法に対しても、本発明の効果である、優れた角形性を有した多孔質磁石が得られることを確認した。また、α−Ｆｅ相が生成しにくい急冷法としてストリップキャスト法を適用することにより、比較的高いＨk／ＨcJが得られることを確認した。【０２７０】
［実施例１２］
表１９に示す組成の合金を用いて以下の実験を行った。実施例１と同様の方法を用いて、粗粉砕および微粉砕を行った。なお、微粉末の平均粒径は、表１９に示すとおりである（測定方法は実施例１と同じで、５０％中心粒径（Ｄ50）を平均粒径とする）。【０２７１】
【表１９】
2007135981.tif 000021
【０２７２】
次に、表２０に示すとおり、無磁界中もしくは磁界中での成形を行い、密度４．１９ｇ／ｃｍ3の圧粉体を作製した。次に、圧粉体に対して、種々のＨＤＤＲ処理を行った。具体的には、表２０に示す昇温雰囲気で８８０℃まで加熱し、その後、表２０に示す雰囲気に切り替えた後、８８０℃で３０分間保持して水素化・不均化反応を行った。その後、８８０℃のまま、５．３ｋＰａに減圧したアルゴン流気中で１時間保持し、脱水素、再結合反応を行った。次に、大気圧アルゴン流気中で室温まで冷却し、実施例のサンプルを得た。【０２７３】
【表２０】
2007135981.tif 000022
【０２７４】
得られた個々のサンプルの破断面を観察した結果、図１の写真と同様の態様を有する微細結晶の集合組織と細孔で構成されていることを確認した。【０２７５】
次に、サンプルの表面を表面研削盤で加工し、加工後のサンプルの寸法および単重からサンプルの密度を計算した。結果を表２１に示す。なお、加工による磁石の割れなどは見られないことから、サンプルは十分な機械強度を有していることを確認した。研削加工を行ったサンプルを３．２ＭＡ／ｍのパルス磁界で着磁した後、磁気特性をＢＨトレーサー（装置名：ＭＴＲ−１４１２（メトロン技研社製））で測定した。結果を表２１に示す。なお、表２１において、Ｊmaxは、着磁したサンプルの着磁方向に２テスラ（Ｔ）まで外部磁界Ｈを印加したときのサンプルの磁化Ｊ（Ｔ）の最大測定値である。また、Ｈkは、実施例１と同様、Ｂr×０．９となる外部磁界Ｈの値である。【０２７６】
【表２１】
2007135981.tif 000023
【０２７７】
本検討の結果から、種々の処理方法に対しても、本発明の態様を有する多孔質磁石が得られることを確認した。【０２７８】
［実施例１３］
実施例１と同様の方法によって作製した、多孔質材料（磁石）を外周刃切断機および研削加工機により、７ｍｍ×７ｍｍ×５ｍｍのサイズに加工した。この加工による多孔質材料の割れ、欠けは観察されなかった。多孔質材料に対する超音波洗浄を行った後、ナノ粒子分散コロイド溶液に多孔質材料を浸漬した。このコロイド溶液は、表面が酸化されたＦｅナノ粒子を分散させたコロイド溶液であり、Ｆｅ粒子の平均粒径：約７ｎｍ、溶媒：ドデカン、固形分濃度１．５体積％であった。ナノ粒子分散溶液は、ガラス製容器内に入れられ、多孔質材料を浸漬させた状態で真空デシケータ内に挿入し、減圧下に置いた。処理中の雰囲気圧力は約１３０ｋＰａに調整した。【０２７９】
減圧により多孔質材料及びナノ粒子分散コロイド溶液内では気泡が発生した。気泡の発生が止んだ後、大気圧に一旦戻した。その後、真空乾燥機内に多孔質材料を挿入し、約１３０Ｐａの雰囲気圧力下で２００℃に加熱し、溶媒を蒸発させ、乾燥を行った。こうして、本発明による複合バルク材料のサンプルを得た。【０２８０】
得られたサンプルの破断面を走査型電子顕微鏡（ＳＥＭ）で観察した結果を図１２に示す。図５と同様、領域Ｄ（多孔質材料の破断面）と領域Ｅで特徴づけられる破断面が観察された。エネルギー分散型検出器（ＥＤＸ）を用いて、領域Ｄと領域ＥにおけるＦｅ元素の強度（存在量）を比較した結果、領域ＥのＦｅの強度が高いことから、領域Ｅには、ナノ粒子分散コロイド溶液中に分散されていたＦｅナノ粒子が溶媒とともに多孔質材料の細孔を通って運ばれ、溶媒蒸発後も細孔内に残った微粒子によって形成されたものであると考えられる。【０２８１】
以上の結果から、高磁化が期待できる軟磁性Ｆｅナノ粒子と硬磁性材料である多孔質磁石の複合バルク体が作製できることを確認した。
【産業上の利用可能性】
【０２８２】
本発明の多孔質磁石は、ボンド磁石に比べて高い磁気特性、特に優れた角型性を示し、かつ、従来の焼結磁石よりも形状設計の自由度が高いため、従来のボンド磁石や焼結磁石が用いられてきた種々の用途に好適に利用され得る。
【図２】
2007135981.tif 000024
【図３】
2007135981.tif 000025
【図４】
2007135981.tif 000026
【図６】
2007135981.tif 000027
【図７】
2007135981.tif 000028
【図１０】
2007135981.tif 000029
【図１１】
2007135981.tif 000030
【図１】
2007135981.tif 000031
【図５】
2007135981.tif 000032
【図８】
2007135981.tif 000033
【図９】
2007135981.tif 000034
【図１２】
2007135981.tif 000035
【国際調査報告】
2007135981.tif 000036
2007135981.tif 000037
2007135981.tif 000038
2007135981.tif 000039